(57)【要約】 水銀放出効率を向上させ、かつ低圧放電ランプの製造に用いた際、ガラス管の破損を防止する水銀放出体を提供し、また、ガラス管の破損を防止し、水銀の使用量を低減する低圧放電ランプの製造方法を提供し、さらに、水銀の使用量を低減する低圧放電ランプ、照明装置および液晶表示装置を提供する。このために、水銀放出体１００は、チタン（Ｔｉ）と水銀（Ｈｇ）との金属間化合物を含む水銀放出部１０１を有し、前記金属間化合物は、Ｔｉ1.73Ｈｇを含む。
2009098860.tif 000002
【特許請求の範囲】
【請求項１】
チタン（Ｔｉ）と水銀（Ｈｇ）との金属間化合物を含む水銀放出部を有し、
前記金属間化合物は、Ｔｉ1.73Ｈｇを含むことを特徴とする水銀放出体。
【請求項２】
前記金属間化合物は、前記水銀放出部の全水銀量に対して４０［ｗｔ％］以上１００［ｗｔ％］以下の範囲内の水銀量を有する前記Ｔｉ1.73Ｈｇを含むことを特徴とする請求項１に記載の水銀放出体。
【請求項３】
前記金属間化合物は、前記Ｔｉ1.73Ｈｇを除く残部がＴｉ3Ｈｇであることを特徴とする請求項１に記載の水銀放出体。
【請求項４】
前記金属間化合物は、前記Ｔｉ1.73Ｈｇを除く残部がＴｉ3Ｈｇであることを特徴とする請求項２に記載の水銀放出体。
【請求項５】
前記水銀放出部は、少なくとも一部に開口部を有する容器の内部に格納されていることを特徴とする請求項１に記載の水銀放出体。
【請求項６】
前記容器は、鉄およびニッケルのうち少なくとも１種以上で形成されていることを特徴とする請求項５に記載の水銀放出体。
【請求項７】
前記水銀放出部と、前記水銀放出部を覆う金属の焼結体から構成される焼結体部とを備えることを特徴とする請求項１に記載の水銀放出体。
【請求項８】
前記焼結体部は、ポーラス状に形成されていることを特徴とする請求項７に記載の水銀放出体。
【請求項９】
前記焼結体部の気孔率が５［％］以上であることを特徴とする請求項６に記載の水銀放出体。
【請求項１０】
前記焼結体部の気孔率が５［％］以上であることを特徴とする請求項７に記載の水銀放出体。
【請求項１１】
請求項１に記載の水銀放出体をガラス管の内部に挿入する工程と、前記水銀放出体を加熱する工程とを含むことを特徴とする低圧放電ランプの製造方法。
【請求項１２】
ガラス管と、前記ガラス管の少なくとも一方の端部に封着されたリード線と、前記リード線におけるガラス管の内部に位置する端部に取着された電極とを備え、前記リード線の前記ガラス管内に位置する部分または前記電極に請求項１に記載の水銀放出体が固定されていることを特徴とする低圧放電ランプ。
【請求項１３】
請求項１２に記載の低圧放電ランプを備えることを特徴とする照明装置。
【請求項１４】
請求項１３に記載の照明装置を備えることを特徴とする液晶表示装置。
【発明の詳細な説明】
【技術分野】
【０００１】
本発明は、水銀放出体、それを用いた低圧放電ランプの製造方法、低圧放電ランプ、照明装置および液晶表示装置に関する。
【背景技術】
【０００２】
バックライト用の冷陰極蛍光ランプ等のような低圧放電ランプ用ガラス管（以下、単に、「ガラス管」ともいう。）に水銀を封入するために、水銀が含有された水銀放出体が用いられている。すなわち、この水銀放出体を、発光管となるガラス管内に配置した後、それを外部から加熱することにより、その熱によって水銀を放出させるというものである。【０００３】
水銀放出前の工程で水銀放出体の温度は４００［℃］程度になることがあり、この温度まで安定な水銀放出体（この温度まで水銀をほとんど放出しない水銀放出体）として、例えばチタン（Ｔｉ）の焼結体と水銀（Ｈｇ）とを反応させて形成したＴｉ3Ｈｇからなるものがある（例えば特許文献１等参照）。
【特許文献１】特許第２９６５８２４号公報
【発明の開示】
【発明が解決しようとする課題】
【０００４】
しかしながら、従来の水銀放出体の場合、実用的観点からは水銀放出効率という点で、まだまだ不十分であった。【０００５】
また、低圧放電ランプの製造工程において、水銀放出体から水銀を放出させる場合に、加熱温度を４００［℃］〜８００［℃］にすることが好ましい。これは、４００［℃］より低い温度で水銀を放出させると、低圧放電ランプの排気時の加熱によって水銀が放出されてしまうことで作業環境を悪化させてしまい、一方、８００［℃］より高い温度で放出させると、水銀放出体自身の熱により、ガラス管の水銀放出体に接する部分が溶融し、破損するおそれがあるからである。【０００６】
Ｔｉ3Ｈｇからなる水銀放出体の場合、４００［℃］を越えた辺りから徐々に水銀が放出されるが、８００［℃］付近では、水銀放出体内にまだ多量の水銀が残存している状態となる。この場合、水銀放出体内に残存している水銀を放出させるためには、さらに長時間でかつ高温（８００［℃］程度）で加熱を続ける必要があり、その熱によって、ガラス管に負荷がかかり破損するおそれがある。【０００７】
また、このように水銀放出効率の悪い水銀放出体を用いている場合、水銀放出体には低圧放電ランプが点灯に必要とする以上の水銀を含有させておく必要がある。しかし、水銀が有害物質であることから、必要以上の水銀を使用することは環境上好ましくない。【０００８】
チタンと水銀との金属間化合物として、Ｔｉ3Ｈｇの他にもＡＭＥＲＩＣＡＮ  ＳＯＣＩＥＴＹ  ＦＯＲ  ＭＥＴＡＬＳ発行のＢｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）第１３５２頁に記載されているように、ＴｉＨｇ、ＴｉxＨｇ（ｘは常温において１．７３）が存在している。【０００９】
しかしながら、ＴｉＨｇは４００［℃］より高い温度での水銀放出効率は優れているものの、室温でＴｉとＨｇとが分解するという性質を持つため、水銀放出工程の前に水銀を放出することになり、ランプの製造には適していないことが分かった。【００１０】
また、ＴｉxＨｇは水銀の放出特性が明らかにされておらず、その生成条件すら不明であった。【００１１】
そこで、本発明に係る水銀放出体は、水銀放出効率を向上させ、かつ低圧放電ランプの製造に用いた際、ガラス管の破損を防止することを目的とする。【００１２】
また、本発明に係る低圧放電ランプの製造方法は、ガラス管の破損を防止し、水銀の使用量を低減することを目的とする。【００１３】
また、本発明に係る低圧放電ランプ、照明装置および液晶表示装置は、水銀の使用量を低減することを目的とする。
【課題を解決するための手段】
【００１４】
上記の課題を解決するために、本発明に係る水銀放出体は、チタン（Ｔｉ）と水銀（Ｈｇ）との金属間化合物を含む水銀放出部を有し、前記金属間化合物は、Ｔｉ1.73Ｈｇを含むことを特徴とする。【００１５】
また、本発明に係る水銀放出体は、前記金属間化合物は、前記水銀放出部の全水銀量に対して４０［ｗｔ％］以上１００［ｗｔ％］以下の範囲内の水銀量を有する前記Ｔｉ1.73Ｈｇを含むことが好ましい。【００１６】
また、本発明に係る水銀放出体は、前記金属間化合物は、前記Ｔｉ1.73Ｈｇを除く残部がＴｉ3Ｈｇであることが好ましい。【００１７】
また、本発明に係る水銀放出体は、前記水銀放出部は、少なくとも一部に開口部を有する容器の内部に格納されていることが好ましい。【００１８】
また、本発明に係る水銀放出体は、前記容器は、鉄およびニッケルのうち少なくとも１種以上で形成されていることが好ましい。【００１９】
また、本発明に係る水銀放出体は、前記水銀放出材と、前記水銀放出材を覆う金属の焼結体から構成される焼結体部を備えることが好ましい。【００２０】
また、本発明に係る水銀放出体は、前記焼結体部は、ポーラス状に形成されていることが好ましい。【００２１】
さらに、本発明に係る水銀放出体は、前記焼結体部の気孔率が５［％］以上であることが好ましい。【００２２】
本発明に係る低圧放電ランプの製造方法は、前記水銀放出体をガラス管の内部に挿入する工程と、前記水銀放出体を加熱する工程とを含むことを特徴とする。【００２３】
本発明に係る低圧放電ランプは、ガラス管と、前記ガラス管の少なくとも一方の端部に封着されたリード線と、前記リード線におけるガラス管の内部に位置する端部に取着された電極とを備え、前記リード線の前記ガラス管内に位置する部分または前記電極に請求項１に記載の水銀放出体が固定されていることを特徴とする。【００２４】
本発明に係る照明装置は、前記低圧放電ランプを備えることを特徴とする。【００２５】
本発明に係る液晶表示装置は、前記照明装置を備えることを特徴とする。
【発明の効果】
【００２６】
本発明に係る水銀放出体は、水銀放出効率を向上させ、かつ低圧放電ランプの製造に用いた際、ガラス管の破損を防止することができる。また、本発明に係る低圧放電ランプの製造方法は、ガラス管の破損を防止し、水銀の使用量を低減することができる。さらに、本発明に係る低圧放電ランプ、照明装置および液晶表示装置は、水銀の使用量を低減することができる。
【図面の簡単な説明】
【００２７】
【図１】本発明の第１の実施形態に係る水銀放出体の斜視図
【図２】（ａ）同じく水銀放出体の粒子構造を示す正面写真、（ｂ）同じく水銀放出体の粒子構造を示す平面写真、（ｃ）同じく水銀放出体の粒子構造を示す長手方向の中心軸を含む断面写真
【図３】同じく水銀放出体の水銀放出の概念図
【図４】同じく水銀放出体の水銀放出部のＸ線解析による測定結果を示すグラフ
【図５】（ａ）水銀と合金を形成しない金属の粒子形状が球形状である場合の水銀放出体の粒子構造を示す正面写真、（ｂ）同じく水銀放出体の粒子構造を示す平面写真
【図６】反応時間と金属間化合物生成率の関係を示す図
【図７】加熱温度による水銀放出率の変化を示す図
【図８】本発明の第１の実施形態に係る水銀放出体の製造工程図
【図９】本発明の第２の実施形態に係る水銀放出体の斜視図
【図１０】同じく水銀放出体の変形例１の斜視図
【図１１】本発明の第３の実施形態に係る水銀放出体の斜視図
【図１２】本発明の第４の実施形態に係る低圧放電ランプの製造方法の工程Ａ〜Ｇまでの概念図
【図１３】本発明の第４の実施形態に係る低圧放電ランプの製造方法の工程Ｈ〜Ｊまでの概念図
【図１４】（ａ）本発明の第５の実施形態に係る低圧放電ランプの管軸を含む断面図、（ｂ）Ａ部の拡大断面図
【図１５】（ａ）本発明の第６の実施形態に係る低圧放電ランプの管軸を含む断面図、（ｂ）Ｂ部の拡大断面図
【図１６】本発明の第７の実施形態に係る照明装置の斜視図
【図１７】本発明の第８の実施形態に係る照明装置の斜視図
【図１８】（ａ）本発明の第９の実施形態に係る照明装置の正面図、（ｂ）図１８（ａ）のＡ−Ａ´線で切った断面図
【図１９】本発明の第１０の実施形態に係る液晶表示装置の斜視図
【図２０】本発明の第１の実施形態に係る水銀放出体の変形例１の斜視図
【図２１】（ａ）同じく水銀放出体の変形例１の正面図、（ｂ）同じく水銀放出体の変形例１の平面図
【図２２】本発明の第１の実施形態に係る水銀放出体の変形例２の斜視図
【図２３】（ａ）同じく水銀放出体の変形例２の正面図、（ｂ）同じく水銀放出体の変形例２の平面図
【図２４】本発明の第１の実施形態に係る水銀放出体の変形例３の斜視図
【図２５】本発明の第１の実施形態に係る水銀放出体の変形例３の斜視図
【図２６】本発明の第１の実施形態に係る水銀放出体の変形例３の斜視図
【図２７】本発明の第１の実施形態に係る水銀放出体の変形例４の斜視図
【図２８】本発明の第１の実施形態に係る水銀放出体の変形例５の斜視図
【図２９】本発明の第１の実施形態に係る水銀放出体の変形例６の一部切欠き斜視図
【符号の説明】
【００２８】
１００、１０４、１０６、１１０、１１３、１１４、１１５、１１６、１１８、２００、２０３、３００、５０１  水銀放出体
１０１、１０７、１１１、１１９  水銀放出部
１０２、１０５、１１２、１１７、１２０  焼結体部
２０１、２０６  開口部
２０２、２０４  容器
２０５  スリット
４００  ガラス管
５００、６００  低圧放電ランプ
５０２、６０１  発光管
５０３、６０３  電極
５０４、６０４  リード線
７００、８００、９００  照明装置
１０００  液晶表示装置
【発明を実施するための最良の形態】
【００２９】
（第１の実施形態）
本発明の第１の実施形態に係る水銀放出体について、以下に説明する。【００３０】
本発明の第１の実施形態に係る水銀放出体の斜視図を図１に、その粒子構造を示す正面写真を図２（ａ）に、同じく平面写真を図２（ｂ）に、長手方向の中心軸を含む断面写真を図２（ｃ）にそれぞれ示す。【００３１】
本発明の第１の実施形態に係る水銀放出体１００（以下、「水銀放出体１００」という）は、チタン（Ｔｉ）と水銀（Ｈｇ）との金属間化合物Ｔｉ1.73Ｈｇを含む。【００３２】
具体的には、水銀放出体１００は、水銀放出部１０１と、水銀放出部１０１を覆う金属の焼結体から構成される焼結体部１０２とを備える。【００３３】
この水銀放出体１００では、水銀放出部１０１を焼結体部１０２が覆う構造を有しているので、図３に示すように、加熱時（特に、高周波加熱時）に、水銀放出部１０１が露呈している両端面からだけでなく、後述のポーラスの焼結体部１０２を通してほぼ全面から水銀を放出することができ（矢印１０３参照）、その結果、水銀放出部の表面が金属板等により覆われている場合に比べて水銀の放出効率を向上させることができ、一気に加熱された場合においても、蒸気化した水銀によって急激に水銀放出部１０１が膨張して破裂するのを防止することができる。また、水銀放出部１０１と焼結体部１０２とが界面で反応しているため、水銀放出部１０１と焼結体部１０２との密着強度が高く、水銀放出部１０１が水銀放出体１００からこぼれ落ちるのを防止することができる。【００３４】
水銀放出部１０１は、チタンと水銀との合金で形成され、チタンと水銀との金属間化合物を含み、かつ金属間化合物としてＴｉ1.73Ｈｇを含んでいる。ここで言う「合金」とは、「金属間化合物」を少なくとも含み、「混合物」、「固溶体」等が含まれたものも包含するものである。【００３５】
金属間化合物Ｔｉ1.73Ｈｇのチタンと水銀の組成比は、Ｂｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）によると、室温では１．７３程度であるが、温度等の諸条件により、１．０９以上１．７３以下の範囲内の値をとり得るものである。【００３６】
水銀放出体１００の水銀放出部のＸ線解析による測定結果を示すグラフを図４に示す。水銀放出体１００には、金属間化合物として、Ｔｉ1.73ＨｇやＴｉ3Ｈｇが含まれていることがわかる。【００３７】
なお、水銀放出体から本発明における金属間化合物の特定方法については、後述する。水銀放出部１０１は例えば、長さＬが３［ｍｍ］、外径Ｄｉが１［ｍｍ］の円柱体の形状を有し、水銀の含有量は約６［ｍｇ］である。【００３８】
また、水銀放出部１０１に、酸化チタン（ＴｉＯ2）、酸化アルミニウム（Ａｌ2Ｏ3）および酸化珪素（ＳｉＯ2）のうちいずれか1種以上の金属酸化物の焼結体であるセラミックスが含まれていてもよい。【００３９】
これらの金属酸化物は、水銀と反応しないため、水銀放出部１０１の大きさは一定のままで、水銀の含有量を少なくしたい場合に、水銀の含有量が減少した分の密度を補充し、単に水銀の含有量を減らした場合に比べて水銀放出部１０１の熱伝導性を高めて、水銀放出部１０１の加熱効率を高めることができる。【００４０】
なお、セラミックスは、水銀放出部の５［ｗｔ％］以上３０［ｗｔ％］以下の範囲内で含まれていることがより好ましい。この場合、水銀の含有量を少なくしたい場合に、水銀の含有量が減少した分の密度を適度に補充し、単に水銀の含有量を減らした場合に比べて水銀放出部１０１の熱伝導性を高めて、水銀放出部１０１の加熱効率を高めることができる。【００４１】
焼結体部１０２は、水銀と合金を形成しない金属の焼結体からなり、ポーラス状になっている。「水銀と合金を形成しない金属」とは、例えば鉄（Ｆｅ）、ニッケル（Ｎｉ）、コバルト（Ｃｏ）およびマンガン（Ｍｎ）のうちの少なくとも１種以上のように水銀と反応しにくく合金を形成しにくい金属のことをいう。それらの中でも、化学的性質や工業的な生産性（コスト等）を考慮すると、鉄（Ｆｅ）およびニッケル（Ｎｉ）うち少なくとも１種以上であることが好ましい。【００４２】
なお、焼結体部１０２を構成する金属は、鉄のみまたはニッケルのみの一種類の金属に限らず、例えば、鉄とニッケルの混合物を用いることも可能であるし、あるいは、ニッケルメッキされた鉄を用いることもできる。鉄にニッケルメッキを施した金属は、鉄の酸化防止（腐食防止）の効果を奏し得る。【００４３】
また、焼結体部１０２を成形する際において鉄粉にニッケル粉を混合したものを使用すると、鉄粉だけの場合よりも耐食性を向上させることができるとともに、鉄粉とニッケル粉とのブレンドによって粒径のバリエーションを広げることができる。粒径のバリエーションを広げることができると、焼結体部１０２の気孔率（ひいては、熱伝導率）をコントロールすることが容易となる（気孔率の詳細については後述する）。【００４４】
また、鉄粉とニッケル粉とのブレンド粉においてその流動性を改善することもでき、成形時の生産性を向上させることも可能となる。加えて、ニッケルは、鉄よりも比熱が小さく、しかも熱伝導率が大きいので、焼結体部１０２の加熱効率を向上させることもできる。焼結体部１０２は、例えば、長さＬが３［ｍｍ］、外径Ｄｏが１．４［ｍｍ］である。【００４５】
ポーラス状である焼結体部１０２の気孔率は、５［％］以上であることが好ましい。この場合、水銀が焼結体部１０２を通り抜けやすく、水銀の放出効率を高めることができる。【００４６】
特に焼結体部１０２の気孔率は、２５［％］以上であることがより好ましい。この場合、水銀放出部１０１から放出される水銀が焼結体部１０２をさらに通り抜けやすく、水銀放出効率をさらに高めることができる。【００４７】
なお、焼結体部１０２の気孔率は、６０［％］以下であることが好ましい。６０［％］よりも大きいと焼結体部１０２が空孔だらけになってしまうため、例えば水銀放出体１００を高周波加熱する際、水銀放出部１０１の加熱効率が低下する上に加熱むらが生じやすく、水銀放出量にばらつきが生じてしまうからである。【００４８】
焼結体部１０２の気孔率は、以下の数式により算出される。【００４９】
【数１】
2009098860.tif 000003
焼結体部１０２の密度は、水銀放出体１００をフッ化水素酸と硝酸の混合溶液に溶かした後、株式会社島津製作所製のＩＣＰ発光分析装置（ＩＣＰＳ−８０００）により定量分析することで焼結体部１０２の重量を求め、焼結体部１０２の体積で割ることにより求めることができる。ここで、焼結体部１０２はポーラス状であり、その正確な体積を求めることは困難であるため、焼結体部１０２の体積は焼結体部１０２に空隙が全くないとした場合の体積を用いることとする。また、焼結体部１０２の理論密度とは、焼結体部１０２に空隙が全くないとして求めた架空の密度である。【００５０】
なお、焼結体部１０２を構成する金属は、磁性体であることが好ましい。例えば、低圧放電ランプの製造時に密閉されたガラス管内に配置された水銀放出体１００の位置決めを、磁石を用いて正確に、かつ容易に行うことができるからである。磁性体である金属としては、例えば鉄（Ｆｅ）、ニッケル（Ｎｉ）、コバルト（Ｃｏ）等を選択することができる。【００５１】
また、焼結体部１０２には、ゲッター材が混合されていてもよい。ゲッター材が混合されていることにより、水素（Ｈ2）や酸素（Ｏ2）等の不純ガスを吸着させることができ、これによりガラス管内の封入ガスの純度等を向上させることできる。ゲッター材には、例えばタンタル（Ｔａ）、ニオビウム（Ｎｂ）、ジルコニウム（Ｚｒ）、クロム（Ｃｒ）、ハフニウム（Ｈｆ）、アルミニウム（Ａｌ）など、あるいは、それらの合金等を適用することができる。【００５２】
また、水銀放出部１０１の全表面積のうち焼結体部１０２に接触している部分の表面積の比率は３０［％］以上であることが好ましい。この場合、水銀放出部１０１に対する熱伝導性を高めることによって加熱効率をより高めて非常に高い水銀放出効率を得ることができる。【００５３】
特に、その加熱効率を一層高めるために、水銀放出部１０１の全表面積のうち焼結体部１０２に接触している部分の表面積の比率は５０［％］以上であることがより好ましい。なお、「焼結体部１０２に接触している部分の表面積」とは、焼結体部１０２がポーラスであるため、そのポーラスな内部の空隙の表面積は含めず、最外表面の輪郭より算出した表面積である。【００５４】
また、焼結体部１０２の水銀と合金を形成しない金属の粒径は、５［μｍ］以上４０［μｍ］以下の範囲内であることが好ましい。この場合、水銀放出部１０１から放出される水銀を透過しやすく、水銀放出効率を向上させることができる。【００５５】
なお、図２（ａ）〜（ｃ）に示す焼結体部１０２の粒子形状は鱗片形状であるが、必ずしも鱗片形状である必要はなく多角形状等であってもよい。ただし、鱗片形状の場合は、焼結体部１０２の気孔率を大きくすることができ、水銀放出効率をより向上させることができる。【００５６】
また、焼結体部１０２の水銀と合金を形成しない金属の粒子形状は、球形状であってもよい。焼結体部１０２の水銀と合金を形成しない金属の粒子形状が球形状である場合の水銀放出体１００の粒子構造を示す正面写真を図５（ａ）に、同じく平面写真を図５（ｂ）にそれぞれ示す。この場合、流動性が向上し、後述するように水銀放出体１００の成形を行う押出し工程において、成形機から歩留まりよく押し出すことができ、生産性を向上させることができる。【００５７】
また、焼結体部１０２の形状は、図５（ａ）および（ｂ）に示すように、水銀放出部１０１の端面を除いた外周面を覆うような筒形状であることが好ましい。この場合、高周波加熱により生じる渦電流が筒状に閉じた内面に流れ、水銀放出部１０１の加熱効率を高めることができる。【００５８】
（実験１）
発明者らは、Ｔｉ1.73ＨｇはＴｉ3ＨｇとＴｉＨｇとの中間的組成であることから、Ｔｉ3ＨｇとＴｉＨｇとの中間的性質を持つ可能性があると考えた。しかしながら、ＡＭＥＲＩＣＡＮ  ＳＯＣＩＥＴＹ  ＦＯＲ  ＭＥＴＡＬＳ発行のＢｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）第１３５２頁に記載のチタンと水銀との相図からは、Ｔｉ1.73Ｈｇの安定的な生成条件を伺い知ることはできなかった。【００５９】
そこで、発明者らは、加熱容器に投入する焼結体数と水銀量を変えて反応させることで、図６に示す一定温度における反応時間（チタンと水銀とが反応している時間）と、水銀放出部の全水銀量に対する各金属間化合物の水銀量との関係を明らかにすることに成功した。【００６０】
図６上、実線はＴｉ1.73Ｈｇを、破線はＴｉＨｇを、一点鎖線はＴｉ3Ｈｇをそれぞれ示す。なお、組成比率は後述する手法にて求めた。なお、実験では、Ｔｉ1.73Ｈｇ、ＴｉＨｇおよびＴｉ3Ｈｇの生成（反応）開始時及び生成（反応）終了時を特定することはできなかったが、Ｔｉ1.73Ｈｇ、ＴｉＨｇおよびＴｉ3Ｈｇの３者が生成はされる傾向は図６のようになる。【００６１】
図６に示すように、反応時間が所定の時間に達するまで、反応時間が長くなるに従って、Ｔｉ1.73Ｈｇの生成が増加する一方で、ＴｉＨｇの生成が減少する。そして、反応時間が所定の時間を越えると、反応時間が長くなるに従って、Ｔｉ1.73Ｈｇの生成が減少し、Ｔｉ3Ｈｇの生成が増加する。【００６２】
この傾向は、反応の進行を早めても、遅らせても、同様に見られる。つまり、反応開始時間から、例えば、Ｔｉ1.73Ｈｇの生成を示す線分と、Ｔｉ3Ｈｇの生成を示す線分とが交差する反応時間までの時間が、長くなったり、短くなったりするだけで、Ｔｉ1.73Ｈｇの生成を示す線分は山形状となる。  焼結体内のチタンと水銀との反応は、反応温度、加熱容器に投入するチタンの量（チタンの表面積）、加熱容器に投入する水銀量により変化し、その反応の進行を遅らせることで、Ｔｉ1.73Ｈｇの生成が確認できるようになる。例えば、反応温度を低くすると反応の進行は遅くなり（すなわち図６のグラフは横軸方向に拡張され）、Ｔｉ1.73Ｈｇの生成が確認しやすくなる。また、これとは反対に、反応温度を高くすると、Ｔｉ3Ｈｇの生成が加速されることからＴｉ1.73Ｈｇの生成を確認することが難しくなる。【００６３】
すなわち、発明者らは、実験１の結果から、チタンと水銀との反応の進行を制御することにより水銀放出体１００を作製することを見出した。【００６４】
（実験２）
次に発明者らは、水銀放出体１００が従来の水銀放出体よりも水銀放出効率が向上していることを確認するために、水銀放出量を測定する実験を行った。【００６５】
実験には、実施例として、水銀放出部の径が１［ｍｍ］、焼結体部の外径が１．４［ｍｍ］、長さが３［ｍｍ］で、６［ｍｇ］の水銀を含んだ水銀放出体１００を用いた。具体的には、金属間化合物が、水銀放出部の水銀量に対して２０［ｗｔ％］の水銀量を有するＴｉ1.73Ｈｇを含むものを実施例１とし、同じく水銀放出部の水銀量に対して４０［ｗｔ％］の水銀量を有するＴｉ1.73Ｈｇが含まれるものを実施例２とし、同じく水銀放出部の水銀量に対して６０［ｗｔ％］の水銀量を有するＴｉ1.73Ｈｇが含まれるものを実施例３とし、同じく水銀放出部の水銀量に対して９０［ｗｔ％］の水銀量を有するＴｉ1.73Ｈｇが含まれるものを実施例４とした。【００６６】
また、比較例として、上記実施例１〜４と同じサイズで同量の水銀を含み、金属間化合物がＴｉ3Ｈｇで形成され、Ｔｉ1.73Ｈｇが含まれていないものを用いた。なお、実施例および比較例は、水銀の反応時間が一定の状態で、温度を変化させることにより作製した。【００６７】
水銀放出部に含まれる金属間化合物中のＴｉ1.73Ｈｇの割合は、以下の方法により特定した。
（１）水銀放出体を王水に浸漬させる。これにより、水銀放出体のうち金属間化合物であるＴｉ1.73ＨｇおよびＴｉ3Ｈｇが王水に溶け出す。この際、水銀放出体に単体のチタン（Ｔｉ）が残存した場合は残渣として残る。
（２）王水に溶け出したチタンおよび水銀の量を株式会社島津製作所製のＩＣＰ発光分析装置（ＩＣＰＳ−８０００）により定量することで金属間化合物中のチタンと水銀の比率を求め、Ｔｉ1.73ＨｇおよびＴｉ3Ｈｇの比率計算から金属化合物中のＴｉ1.73Ｈｇの割合を特定した。【００６８】
なお、水銀放出体に単体Ｈｇ、ＴｉＨｇが含まれる可能性がある場合には、王水に浸漬させる前に硝酸に浸漬し、単体Ｈｇ、ＴｉＨｇを溶解し定量を行う。このとき、Ｔｉ1.73ＨｇおよびＴｉ3Ｈｇは硝酸には溶解しない。【００６９】
実験では、それぞれ試料を１０［個］ずつ作製した。実験は、各試料を一つずつ同じ加熱速度で加熱し、その水銀放出量（水銀放出体の重量の減少量）をリガク株式会社製の熱天秤分析装置（ＴＧ８１０１Ｄ）により無酸素雰囲気で測定し、水銀含有量（６［ｍｇ］）に対する水銀放出効率を算出し、各試料において１０［個］の平均値を求めた。各試料の加熱温度による水銀放出率の変化を図７にそれぞれ示す。【００７０】
図７に示すように、いずれの水銀放出体も加熱温度が４００［℃］を越え５００［℃］付近で水銀が放出され始めているが、加熱温度が８００［℃］における水銀放出率については大きく異なる結果となった。【００７１】
すなわち、金属間化合物にＴｉ1.73Ｈｇが含まれている（図中の実施例１〜４である。）ことによって、加熱温度が８００［℃］において、従来のＴｉ3Ｈｇで形成された水銀放出体（図中の比較例である。）よりも水銀放出効率が向上することが確認できる。また、金属間化合物におけるＴｉ1.73Ｈｇの割合が増加するに従い、水銀放出体の水銀放出効率が向上することが確認できる。つまり、水銀放出部に存在する金属間化合物にＴｉ1.73Ｈｇを含む場合、従来の水銀放出体よりも水銀放出効率を向上させることができる。【００７２】
さらに、金属間化合物は、水銀放出部の水銀量に対して４０［ｗｔ％］以上１００［ｗｔ％］以下の範囲内の水銀量を有するＴｉ1.73Ｈｇを含むこと（図中の実施例２〜４である。）が好ましい。この場合、加熱温度８００［℃］において、従来の水銀放出体に比べて約６［倍］の量の水銀を放出させることができる。【００７３】
さらに、水銀放出部の水銀量に対して６０［ｗｔ％］以上１００［ｗｔ％］以下の範囲内の水銀量を有するＴｉ1.73Ｈｇを含むこと（図中の実施例３，４である。）がより好ましい。この場合、８００［℃］で含有水銀量の５０％以上の水銀を放出することができる。【００７４】
なお、金属間化合物の全てをＴｉ1.73Ｈｇとするのは、製造上難しい。これは、図６に示すとおり、金属間化合物の製造過程で時間とともに減少するＴｉＨｇと増加するＴｉ3Ｈｇとの関係で、これらＴｉＨｇ、Ｔｉ3Ｈｇの生成を０［％］にすることは困難であるためである。よって、金属間化合物は、水銀放出部の水銀量に対して９０［ｗｔ％］以下の範囲の水銀量を有するＴｉ1.73Ｈｇを含むことがより好ましいが、金属間化合物の全てをＴｉ1.73Ｈｇとすることができれば、水銀放出部の水銀量に対して１００［ｗｔ％］以下の範囲の水銀量を有するＴｉ1.73Ｈｇを含むことが好ましいのは言うまでもない。【００７５】
また、金属間化合物は、Ｔｉ1.73Ｈｇを除く残部がＴｉ3Ｈｇであることが好ましい。【００７６】
この場合、金属間化合物はＴｉ3Ｈｇを含むこととなり、室温で分解するＴｉＨｇが生成するのを実質的（実測できない程度）に抑制することができ、１００［℃］等の低い温度で水銀が放出されるのを防止することができる（これは、図７の比較例の金属間化合物がＴｉ3Ｈｇでできていることからも推測できる。）。【００７７】
次に、本発明の第１の実施形態に係る水銀放出体の製造方法について説明する。その製造工程の工程図を図８に示す。【００７８】
図８に示すように、まず、原料粉末を準備する。具体的には、水銀放出部１０１の材料となる例えばチタンの粉や焼結体部１０２の材料となる例えば鉄の粉である。【００７９】
（混合・混練工程）
次に、チタン粉および鉄粉をそれぞれ別々にバインダや種々の添加剤、水を加えて混合し、十分に混練する。バインダは、例えばメチルセルロースである。これにより、チタン坏土および鉄坏土を作製する。【００８０】
（押出し成形工程）
次に、チタン坏土と鉄坏土とをそれぞれ第１、第２の押出し成形機（図示せず）に投入する。この第２の押出し成形機には同軸２層押出し用のダイスが設置されている。そして、第１の押出し成形機から棒状のチタン成形体を導出し、そのチタン成形体を第２の押出し成形機のダイス部分に導入して外側に鉄坏土が積層された同軸構造の円柱体状の成形体を連続的に形成する。その後、この成形体を所定の硬さになるまで乾燥させる。なお、成形方法は、押出し成形に限らず、プレス成形や、チタン坏土を棒状に成形した後にスラリー化した鉄中にディップさせる等の方法を用いることができる。【００８１】
（カット工程）
次に、成形体を所定の長さでカットする。このカットする長さによって、水銀放出体１００中の水銀含有量を所望の量に調節することができる。なお、水銀放出体１００の水銀含有量は、これ以外にもチタン坏土のバインダ量、水銀放出部１０１の外径、焼成工程における焼成温度等を変化させることで調節することができる。【００８２】
（焼結工程）
次に、成形体をアルゴン雰囲気中で、例えば５００［℃］で加熱し、成形体内のバインダを取り除く。そして、真空雰囲気中で、例えば９００［℃］で焼結し、焼結体を作製する。【００８３】
（水銀反応工程）
その後、焼結体と水銀を加熱容器に投入し、加熱容器を真空ポンプを用いて真空状態として、５００［℃］〜６００［℃］程度の温度で長時間、例えば４［ｈ］〜１６［ｈ］程度加熱して、焼結体を構成しているチタンと加熱容器内の水銀とを合金化させて水銀放出部１０１を形成する。この際、水銀放出部１０１には、Ｔｉ1.73Ｈｇが生成される。【００８４】
そして、鉄は水銀と合金を形成しないため、鉄の焼結体内には水銀は残らず、チタンの焼結体内でチタンと水銀との合金（本発明の「金属間化合物」である）が形成され、水銀放出体１００が完成される。【００８５】
上記のとおり、本発明の第１の実施形態に係る水銀放出体１００の構成によれば、水銀放出効率を向上させ、かつ水銀を十分に放出させるのに長時間でかつ高温で加熱し続ける必要がないので低圧放電ランプの製造に用いた際、ガラス管の破損を防止することができる。【００８６】
（第２の実施形態）
本発明の第２の実施形態に係る水銀放出体について、以下に説明する。本発明の第２の実施形態に係る水銀放出体の斜視図を図９に示す。【００８７】
第１の実施形態に係る水銀放出体１００では、その水銀放出部１０１が金属の焼結体部１０２により覆われていたが、本発明の第２の実施形態に係る水銀放出体２００（以下、「水銀放出体２００」という）は、水銀放出部が、少なくとも一部に開口部２０１を有する容器２０２の内部に格納されている点を除いて本発明の第１の実施形態と実質的に同じ構成を有する。【００８８】
容器２０２は、例えば鉄製の円筒形状で、外径が１．４［ｍｍ］、内径が１［ｍｍ］、高さが３［ｍｍ］である。容器２０２は、円筒形状であるため、その両端部に開口部２０１を有する。水銀放出体２００は、加熱されることにより、水銀放出部１０１から開口部２０１を介して水銀を放出することができる。【００８９】
容器２０２の材料は、鉄に限らず、磁性体であることが好ましい。この場合、水銀放出体２００を放電ランプの製造に使用する際、ガラス管内に水銀放出体を挿入した後に、水銀放出体２００の配置位置を磁力により調節することができるという効果がある。【００９０】
磁性体である金属としては、例えば鉄（Ｆｅ）、ニッケル（Ｎｉ）、コバルト（Ｃｏ）等を選択することができる。それらの中でも、化学的性質や工業的な生産性（コスト等）を考慮すると、鉄（Ｆｅ）およびニッケル（Ｎｉ）のうち少なくとも１種以上であることが好ましい。【００９１】
なお、容器２０２を構成する金属は、鉄のみまたはニッケルのみの一種類の金属に限らず、例えば、鉄とニッケルの混合物を用いることも可能であるし、あるいは、ニッケルメッキされた鉄を用いることもできる。鉄にニッケルメッキを施した金属は、鉄の酸化防止（腐食防止）の効果を奏し得る。【００９２】
容器２０２の形状は、円筒形状に限らず、例えば図１０に示すような台形筒状のように多面体形状であってもよい。この場合、水銀放出体２０３を低圧放電ランプの製造に使用する場合、ガラス管に挿入された際、ガラス管との接触面積を小さくすることができるため、水銀放出体２０３の熱によって、ガラス管が破損することを防止することができる。【００９３】
また、図１０に示すように、容器２０４の側面にスリット２０５が設けられていてもよい。この場合、スリット２０５を介して容器内部の水銀放出部１０１から水銀を放出することができるため、水銀の放出効率を向上させることができる。この場合の容器の開口部とは、容器の両端部の開口部２０６だけでなくスリット２０５も含むものである。【００９４】
次に、本発明の第２の実施形態に係る水銀放出体２００の製造方法について説明する。【００９５】
（水銀合金粉作製工程）
まず、原料粉末を準備する。具体的には、水銀放出部１０１の材料となる水銀合金粉（例えば、チタンと水銀との合金粉）を用意する。【００９６】
（成形工程）
次に、その合金粉から水銀放出部１０１を圧縮成型などによって成形し、本実施形態では円柱形状の水銀放出部１０１を作製する。【００９７】
（容器挿入工程）
その後、その水銀放出部１０１を容器２０２，２０４に配する。具体的には、鉄（Ｆｅ）またはニッケル（Ｎｉ）からなる板材を、円柱形状の水銀放出部１０１に巻き付けることによって容器２０２，２０４を形成すると共に、同時に水銀放出部１０１が容器内に配されたこととなり、水銀放出体２００，２０３を作製することができる。【００９８】
また、筒形状（例えば、円筒形状）に成形された容器２０２に、水銀放出部１０１を挿入して、水銀放出体２００を作製することも可能である。【００９９】
上記のとおり、本発明の第２の実施形態に係る水銀放出体２００、２０３の構成によれば、アマルガム成分を変えることで，従来のものに対して水銀放出効率を向上させ、かつ水銀を十分に放出させるのに長時間でかつ高温で加熱し続ける必要がないので低圧放電ランプの製造に用いた際、ガラス管の破損を防止することができる。【０１００】
（第３の実施形態）
本発明の第３の実施形態に係る水銀放出体について、以下に説明する。本発明の第３の実施形態に係る水銀放出体の斜視図を図１１に示す。【０１０１】
本発明の第３の実施形態に係る水銀放出体３００（以下、「水銀放出体３００」という）は、焼結体部１０２や容器２０２，２０４がなく、水銀放出部１０１のみから構成されている点を除いて、本発明の第１および第２の実施形態に係る水銀放出体と実質的に同じ構成を有する。【０１０２】
水銀放出体３００は、円柱形状の水銀放出部で構成されている。水銀放出体３００の大きさは、例えば径が１．４［ｍｍ］で、長さが３［ｍｍ］である。【０１０３】
なお、水銀放出体３００の形状は、円柱形状に限られない。例えば、球形状、多面体形状等であってもよい。【０１０４】
また、水銀放出部１０１は、磁性体を含んでいてもよい。この場合、水銀放出体３００を低圧放電ランプの製造に使用する際、ガラス管内に水銀放出体３００を挿入した後に、水銀放出体３００の配置位置を磁力により調節することができるという効果がある。磁性体である金属としては、例えば鉄（Ｆｅ）、ニッケル（Ｎｉ）、コバルト（Ｃｏ）等を選択することができる。それらの中でも、化学的性質や工業的な生産性（コスト等）を考慮すると、鉄（Ｆｅ）およびニッケル（Ｎｉ）のうち少なくとも１種以上であることが好ましい。【０１０５】
次に、本発明の第３の実施形態に係る水銀放出体３００の製造方法について説明する。まず、原料粉末を準備する。具体的には、水銀放出部１０１の材料となる例えばチタンの粉である。【０１０６】
（混合・混練工程）
次に、チタン粉にバインダや種々の添加剤、水を加えて混合し、十分に混練する。バインダは、例えばメチルセルロースである。これにより、チタン坏土を作製する。【０１０７】
（成形工程）
次に、チタン坏土を押出し成形機（図示せず）に投入する。そして、押出し成形機から棒状のチタン成形体を導出し、その後、この成形体を所定の硬さになるまで乾燥させる。なお、成形方法は、押出し成形に限らず、プレス成形等の方法を用いることができる。【０１０８】
（カット工程）
次に、成形体を所定の長さでカットする。このカットする長さによって、水銀放出体３００中の水銀含有量を所望の量に調節することができる。なお、水銀放出体３００の水銀含有量は、これ以外にもチタン坏土のバインダ量、水銀放出部１０１の外径、焼成工程における焼成温度等を変化させることで調節することができる。【０１０９】
また、成形工程において、プレス成形等により、完成品１個分の大きさに成形されている場合は、カット工程を省略してもよい。【０１１０】
（焼結工程）
次に、成形体をアルゴン雰囲気中で、例えば５００［℃］で加熱し、成形体内のバインダを取り除く。そして、真空雰囲気中で、例えば９００［℃］で焼結し、焼結体を作製する。【０１１１】
（水銀反応工程）
その後、焼結体と水銀を加熱容器に投入し、加熱容器を真空ポンプを用いて真空状態として、５００［℃］〜６００［℃］程度の温度で長時間、例えば４［ｈ］〜１６［ｈ］程度加熱して、チタンと水銀とを合金化させる。【０１１２】
この際、チタンの焼結体内でチタンと水銀との合金が形成され、水銀放出体３００が完成される。【０１１３】
上記のとおり、本発明の第３の実施形態に係る水銀放出体３００によれば、当該水銀放出体３００にＴｉ1.73Ｈｇが含まれるので、水銀放出効率を向上させ、かつ水銀を十分に放出させるのに長時間でかつ高温で加熱し続ける必要がないので低圧放電ランプの製造に用いた際、ガラス管の破損を防止することができる。【０１１４】
（第４の実施形態）
本発明の第４の実施形態に係る低圧放電ランプの製造方法は、製造工程の途中で水銀放出体が取り出され、完成ランプには水銀放出体が無い低圧放電ランプについての製造方法である。【０１１５】
本発明の第４の実施形態に係る低圧放電ランプの製造方法は、本発明の第１の実施形態に係る水銀放出体をガラス管の内部に挿入する工程と、前記水銀放出体を加熱する工程とを含むものである。【０１１６】
以下、その製造工程の工程Ａ〜工程Ｇまでの概略図を図１２に、工程Ｈ〜工程Ｊまでの概略図を図１３にそれぞれ示す。【０１１７】
（工程Ａ）
まず、準備した直管状のガラス管４００を垂下させてその下端部をタンク４０１内の蛍光体懸濁液４０２に浸す。この蛍光体懸濁液４０２には、例えば青色、赤色、緑色の蛍光体粒子が含まれている。ガラス管４００内を負圧にすることで、タンク４０１内の蛍光体懸濁液４０２を吸い上げ、ガラス管４００内面に蛍光体懸濁液を塗布する。【０１１８】
この吸い上げは光学的センサ４０３により液面を検出することで、液面がガラス管４００の所定高さになるように設定される。このときの液面高さの誤差は、蛍光体懸濁液４０２の粘度や液面の表面張力等の影響を受けるため比較的大きく、±０．５［ｍｍ］程度の誤差が生じる。【０１１９】
（工程Ｂ）
次に、負圧状態から大気圧状態に開放し、その後ガラス管４００の下端部を蛍光体懸濁液４０２から引き上げ、ガラス管４００内部の余分な蛍光体懸濁液４０２を外部に排出する。これにより、ガラス管４００の内周の所定領域に蛍光体懸濁液が膜状に塗布される。【０１２０】
続いて、ガラス管４００内に塗布された蛍光体懸濁液４０２を乾燥させた後に、ガラス管４００内面にブラシ等４０４を挿入して、ガラス管４００端部の不要な蛍光体部分を除去する。【０１２１】
続いて、ガラス管４００を不図示の加熱炉内に移送し、ガラス管４００内面に付着する蛍光体粒子の焼成を行い、蛍光体層４０５を得る。【０１２２】
（工程Ｃ）
その後、蛍光体層４０５が形成されたガラス管４００の一端部に、電極４０６、ビードガラス４０７およびリード線４０８を含む電極ユニット４０９を挿入した後、仮止めを行う。仮止めとは、ビードガラス４０７が位置するガラス管４００の外周部分をバーナー４１０で加熱して、ビードガラス４０７の外周の一部をガラス管４００内周面に固着することをいう。ビードガラス４０７の外周の一部しか固着しないので、ガラス管４００の管軸方向の通気性は維持される。なお、電極４０は所謂冷陰極型のものである。【０１２３】
（工程Ｄ）
次に、ガラス管４００の上下を逆さにして先ほどの電極ユニット４０９を挿入した側とは反対側からガラス管４００に、電極ユニット４０９と実質的に同じ構成の電極４１１、ビードガラス４１２およびリード線４１３を含む電極ユニット４１４を挿入した後、ビードガラス４１２が位置するガラス管４００の外周部分をバーナー４１５で加熱し、ガラス管４００を封着して気密封止（第１封止）する。また、第１封止における封止位置の設定値から誤差は約０．５［ｍｍ］程度である。【０１２４】
なお、工程Ｃにおける電極ユニット４０９の挿入位置および工程Ｄにおける電極ユニット４１４の挿入は、ガラス管の両端部封止後のガラス管の両端部からそれぞれ延びる蛍光体層４０５の不存在領域の長さが異なるような位置になるようにその挿入量を調整されることが好ましい。【０１２５】
この場合、他端部側の電極ユニット４１４は、一端部側の電極ユニット４０９と比べて、蛍光体層４０５に重なる位置より奥にまで挿入されることとなる。このような構成を好適とする理由は次のとおりである。【０１２６】
すなわち、ランプの一端部と他端部とでは、蛍光体層４０５の厚みに差異が生じていることが多く、複数本のランプを同じ方向にしてバックライトユニット等の照明装置に組み込むと、照明装置全体として輝度むらが生じることとなる。これを防止するために、例えばランプの一端部と他端部とを交互になるように照明装置に組み込むことが考えられる。その際、ランプの一端部と他端部とをセンサ等を用いて自動的に容易に識別することができるからである。センサとして２００万［画素］の画像センサを用いれば、１［画素］を０．１［ｍｍ］に設定することが可能であるため、０．１［ｍｍ］単位での測定精度を実現できる。【０１２７】
これらの事情を考慮すれば、ガラス管の一端部側と他端部側とで、蛍光体層４０５の不存在領域の長さの差が少なくとも２［ｍｍ］以上あれば、確実にセンサを用いて長手方向の向きを識別することができる。【０１２８】
なお、ガラス管の一端部側と他端部側とで、蛍光体層４０５の不存在領域の長さの差が少なくとも３［ｍｍ］以上であれば、より確実にセンサを用いて長手方向の向きを識別することができる。この場合、画像センサは、０．５［ｍｍ］単位での測定精度のもので構わない。また、長さの差の上限値は例えば８［ｍｍ］程度である。８［ｍｍ］より大きくすると、発光に寄与しない蛍光体層４０５の不存在領域が長くなり、有効発光長が確保しにくくなるからである。【０１２９】
（工程Ｅ）
続いて、ガラス管４００のうち、電極ユニット４０９とこの電極ユニット４０９に近い方のガラス管４００の端部との間の一部をバーナー４１６で加熱して縮径させ、くびれ部分４００ａを形成する。その後、本発明の第１の実施形態に係る水銀放出体１００をガラス管４００内に当該端部から投入し、くびれ部分４００ａに引っかけておく（水銀放出体１００をガラス管４００の内部に挿入する工程）。【０１３０】
（工程Ｆ）
続いて、ガラス管４００内の排気とガラス管４００内への封入ガスの充填を順次行う。具体的には、給排気装置（図示せず）のヘッドをガラス管４００の水銀放出体１００側端部に装着し、先ず、ガラス管４００内を排気して真空にすると共に、加熱装置（図示せず）によってガラス管４００全体を外周から加熱する。これによって、ガラス管の温度が４００［℃］程度となり、蛍光体膜４０５に潜入している不純ガスを含めガラス管４００内の不純ガスが排出される。加熱を止めた後、所定量の封入ガス（例えばアルゴン：９５［％］、ネオン：５［％］の分圧比の混合ガスのような混合希ガス等）が充填される。【０１３１】
（工程Ｇ）
封入ガスが充填されると、ガラス管４００の水銀放出体１００側端部をバーナー４１７で加熱して封止する。【０１３２】
（工程Ｈ）
続いて、図１３に示す工程Ｈでは、水銀放出体１００をガラス管４００周囲に配された高周波発振コイル（図示せず）によって誘導加熱して水銀放出体１００から水銀を放出させる（水銀放出体１００を加熱する工程）。なお、水銀放出体１００の加熱方法は、例えばガスバーナーでの加熱や光加熱のような種々の公知の方法を用いることができる。その後、ガラス管４００を加熱炉４１８内で加熱して、放出させた水銀を電極ユニット４１４の電極４１１の方へ移動させる。【０１３３】
（工程Ｉ）
次に、ビードガラス４０７が位置するガラス管４００外周部分をバーナー４１９で加熱して、ガラス管４００を封着して気密封止する。この一端部の封止位置の設定値からの誤差は、他端部と同様に±０．５［ｍｍ］程度である。【０１３４】
（工程Ｊ）
続いて、ガラス管４００のうち、前記一端部の封止部分よりも水銀放出体１００側の端部部分を切り離す。【０１３５】
これで低圧放電ランプが完成する。【０１３６】
上記のとおり、本発明の第４の実施形態に係る低圧放電ランプの製造方法の構成によれば、第１の実施形態で説明した水銀放出体１００を用いているため、水銀を十分に放出させるのに長時間でかつ高温で加熱し続ける必要がなく、低圧放電ランプの製造に用いた際、ガラス管の破損を防止することができる。【０１３７】
また、水銀の放出効率のよい水銀放出体１００を用いているので、水銀放出体１００に含有させる水銀量を削減することができ、言い換えればランプに対する水銀の使用量を削減することができ、環境への負荷を低減することができる。【０１３８】
なお、本実施形態においては、本発明の第１の実施形態に係る水銀放出体１００を用いる場合について説明したが、この他にも本発明の第２の実施形態に係る水銀放出体２００、２０３、本発明の第３の実施形態に係る水銀放出体３００および後述する変形例に係る他の水銀放出体も用いることができる。【０１３９】
（第５の実施形態）
本発明の第５の実施形態に係る低圧放電ランプ５００（以下、単に「ランプ５００」という）の管軸を含む断面図を図１４（ａ）に、Ａ部の拡大断面図を図１４（ｂ）にそれぞれ示す。図１４（ａ）に示すように、ランプ５００は、冷陰極蛍光ランプであり、本発明の第４の実施形態に係る低圧放電ランプの製造方法により製造される低圧放電ランプとは異なり、ランプ５００内部に水銀放出体５０１が残っているものである。【０１４０】
ランプ５００は、ガラス管５０２、電極５０３およびリード線５０４で構成されている。ガラス管５０２は、直管状であり、その管軸に対して垂直に切った断面が略円形状である。このガラス管５０２は、例えば外径が３．０［ｍｍ］、内径が２．０［ｍｍ］、全長が７５０［ｍｍ］であって、その材料はホウ珪酸ガラスである。以下に示すランプ５００の寸法は、外径が３．０［ｍｍ］、内径が２．０［ｍｍ］のガラス管５０２の寸法に対応する値である。【０１４１】
なお、冷陰極蛍光ランプである場合には、内径が１．４［ｍｍ］〜７．０［ｍｍ］、肉厚が０．２［ｍｍ］〜０．６［ｍｍ］の範囲であって、全長が１５００［ｍｍ］以下であることが好ましい。これらの値は一例でありこれらに限定されるものではない。【０１４２】
ガラス管５０２の内部には、水銀がガラス管５０２の容積（端部を密閉した状態での容積である。）に対して所定の比率、例えば、０．６［ｍｇ／ｃｃ］で封入され、またアルゴンやネオン等の希ガスが所定の封入圧、例えば６０［Ｔｏｒｒ］で封入されている。【０１４３】
なお、上記希ガスとしては、アルゴンとネオン(Ａｒ＝５［％］、Ｎｅ＝９５［％］)の分圧比の混合ガスが用いられているが、本発明は、これらの混合ガスの種類および分圧比に限定されない。【０１４４】
また、ガラス管５０２の内面には蛍光体層５０５が形成されている。蛍光体層５０５に用いる蛍光体粒子は、例えば、赤色蛍光体粒子（Ｙ2Ｏ3：Ｅｕ3+）、緑色蛍光体粒子（ＬａＰＯ4：Ｃｅ3+，Ｔｂ3+）および青色蛍光体粒子（ＢａＭｇ2Ａｌ16Ｏ27：Ｅｕ2+）からなる蛍光体で形成されている。【０１４５】
また、ガラス管５０２の内面と蛍光体層５０５との間には例えば酸化イットリウム（Ｙ2Ｏ3）等の金属酸化物の保護膜（図示せず）を設けてもよい。【０１４６】
さらに、ガラス管５０２の両端部からはリード線５０４が外部へ向けて導出されている。リード線５０４は、ビードガラス５０６を介してガラス管５０２の両端部に封着されたものである。【０１４７】
このリード線５０４は、例えば、タングステンからなる内部リード線５０４ａと、ニッケルからなる外部リード線５０４ｂとからなる継線である。内部リード線５０４ａの線径は１［ｍｍ］、全長は３［ｍｍ］で、外部リード線５０４ｂの線径は０．８［ｍｍ］、全長は５［ｍｍ］である。【０１４８】
内部リード線５０４ａの先端部にはホロー型、例えば有底筒状の電極５０３が固着されている。この固着は、例えばレーザ溶接を利用して行う。【０１４９】
電極５０３の各部の寸法は、例えば電極長が５［ｍｍ］、外径が１．７０［ｍｍ］、内径が１．５０［ｍｍ］、肉厚が０．１０［ｍｍ］である。【０１５０】
図１４（ｂ）に示すように、少なくとも一方の内部リード線５０４ａの電極５０３とビードガラス５０６との間には、水銀放出体５０１が固定されている。水銀放出体５０１は、本発明の第１の実施形態に係る水銀放出体１００に内部リード線を通すための貫通孔５０１ａが形成されたものである。なお、水銀放出体５０１は、リード線５０４ではなく、電極５０３に固定されていてもよい。【０１５１】
上記のとおり、本発明の第５の実施形態に係る低圧放電ランプの構成によれば、水銀の放出効率がよい水銀放出体５０１を用いているので、水銀放出体５０１に含有させる水銀量を削減することができ、言い換えればランプ１本に対する水銀の使用量を削減することができ、環境への負荷を低減することができる。【０１５２】
（第６の実施形態）
本発明の第６の実施形態に係る低圧放電ランプ（以下、単に「ランプ６００」という）の管軸を含む断面図を図１５（ａ）に、Ｂ部の拡大断面図を図１５（ｂ）にそれぞれ示す。図１４（ａ）に示すように、ランプ６００は、熱陰極蛍光ランプであり、本発明の第４の実施形態に係る低圧放電ランプの製造方法により製造される低圧放電ランプとは異なり、ランプ６００内部に水銀放出体５０１が残っているものである。【０１５３】
ランプ６００は、熱陰極蛍光ランプであり、ガラス管６０１と電極マウント６０２とで構成されている。【０１５４】
ガラス管６０１は、例えば全長は１０１０［ｍｍ］、外径が１８［ｍｍ］、肉厚が０．８［ｍｍ］であり、その両端には電極マウント６０２が封着されている。【０１５５】
ガラス管６０１の内面には、蛍光体層５０５が形成されおり、ガラス管６０１の内部には、水銀（例えば４［ｍｇ］〜１０［ｍｇ］）が封入されている他、緩衝ガスとしてアルゴン（Ａｒ）およびクリプトン（Ｋｒ）の混合ガス（例えば、Ａｒが５０［％］、Ｋｒが５０［％］の分圧比の混合ガス）が例えば６００［Ｐａ］の封入ガス圧で封入されている。【０１５６】
図１５（ａ）に示すように、電極マウント６０２は所謂ビーズガラスマウントであり、タングステン製のフィラメント電極６０３と、このフィラメント電極６０３を架持する一対のリード線６０４と、この一対のリード線６０４を固定支持するビードガラス６０５とからなる。なお、フィラメント電極６０３は、所謂熱陰極型のものである。【０１５７】
図１５（ｂ）に示すように、少なくとも一方の電極マウント６０２のリード線６０４には、水銀放出体５０１が固定されている。ただし、ここで用いる水銀放出体５０１の貫通孔５０１ａは、リード線６０４の線径に合わせたものである。【０１５８】
電極マウント６０２のうちのガラス管６０１の端部に封着されるのは、リード線６０４の一部分であり、具体的には、ビードガラス６０５からフィラメント電極６０３と反対側に延出している部分である。なお、電極マウント６０２のガラス管６０１への封着は、例えばピンチシール法により行われている。【０１５９】
なお、ガラス管６０１の少なくとも一方の端部には、排気管残部６０６が電極マウント６０２と共に取着されている。この排気管残部６０６は、電極マウント６０２を封着した後に、ガラス管６０１内を排気したり、上記封入ガス等を封入したりするときに使用され、ガラス管６０１の内部への封入ガス等の封入が完了すると、排気管残部６０６のうちガラス管６０１の外部に位置する部分で、例えばチップオフ封止される。【０１６０】
上記のとおり、本発明の第６の実施形態に係る低圧放電ランプ６００の構成によれば、水銀の放出効率がよい水銀放出体５０１を用いているので、水銀放出体５０１に含有させる水銀量を削減することができ、言い換えればランプ１本に対する水銀の使用量を削減することができ、環境への負荷を低減することができる。【０１６１】
（第７の実施形態）
本発明の第７の実施形態に係る照明装置７００の分解斜視図を図１６に示す。本発明の第７の実施形態に係る照明装置７００は直下方式のバックライトユニットであり、一つの面が開口した直方体状の筐体７０１と、この筐体７０１の内部に収納された複数のランプ５００と、ランプ５００を点灯回路（図示せず）に電気的に接続するための一対のソケット７０２と、筐体７０１の開口部を覆う光学シート類７０３とを備えている。なお、ランプ５００は、本発明の第５の実施形態に係る低圧放電ランプ５００である。【０１６２】
筐体７０１は、例えばポリエチレンテレフタレート（ＰＥＴ）樹脂製であって、その内面に銀などの金属が蒸着されて反射面７０４が形成されている。なお、筐体７０１の材料としては、樹脂以外の材料、例えば、アルミニウムや冷間圧延材（例えばＳＰＣＣ）等の金属材料により構成してもよい。【０１６３】
また、内面の反射面７０４として、金属蒸着膜以外、例えば、ポリエチレンテレフタレート（ＰＥＴ）樹脂に炭酸カルシウム、二酸化チタン等を添加することにより反射率を高めた反射シートを筐体７０１に貼付けてもよい。【０１６４】
筐体７０１の内部には、ソケット７０２以外に、例えば、絶縁体７０５およびカバー７０６が配置されている。具体的に、ソケット７０２は、ランプ５００の配置に対応して筐体７０１の短手方向（縦方向）に各々所定間隔を空けて設けられている。ソケット７０２は、例えばステンレスやりん青銅からなる板材を加工したものであって、外部リード線５０４ｂが嵌め込まれる嵌込部７０２ａを有している。そして、外部リード線５０４ｂを嵌込部７０２ａを押し拡げるように弾性変形させて嵌め込む。その結果、嵌込部７０２ａに嵌め込まれた外部リード線５０４ｂは、嵌込部７０２ａの復元力によって押圧され、外れにくくなる。これにより、外部リード線５０４ｂを嵌込部７０２ａへ容易に嵌め込むことができつつ、外れにくくすることができる。【０１６５】
ソケット７０２は、互いに隣り合うソケット７０２同士で短絡しないように絶縁体７０５で覆われている。絶縁体７０５は、例えば、ポリエチレンテレフタレート（ＰＥＴ）樹脂で構成されている。なお、絶縁体７０５は、上記の構成に限定されない。ソケット７０２はランプ５００の動作中に比較的高温となる内部の電極５０３の近傍にあることから絶縁体７０５は耐熱性のある材料で構成することが好ましい。耐熱性のある絶縁体７０５の材料としては、例えば、ポリカーボネート（ＰＣ）樹脂やシリコンゴム等を適用することができる。【０１６６】
筐体７０１の内部には、必要に応じた場所にランプホルダ７０７を設けてもよい。筐体７０１内側でのランプ５００の位置を固定するランプホルダ７０７は、例えば、ポリカーボネート（ＰＣ）樹脂であり、ランプ５００の外面形状に沿うような形状を有している。「必要に応じた場所」とは、ランプ５００の長手方向の中央部付近のように、ランプ５００が例えば全長６００［ｍｍ］を越えるような長尺のものである場合に、ランプ５００のたわみを解消するために必要な場所である。【０１６７】
カバー７０６は、ソケット７０２と筐体７０１の内側の空間とを仕切るものであり、例えばポリカーボネート（ＰＣ）樹脂で構成し、ソケット７０２の周辺を保温するとともに、少なくとも筐体７０１側の表面を高反射性とすることにより、ランプ５００の端部の輝度低下を軽減することができる。【０１６８】
筐体７０１の開口部は、透光性の光学シート類７０３で覆われており、内部にちりや埃などの異物が入り込まないように密閉されている。光学シート類７０３は、拡散板７０８、拡散シート７０９およびレンズシート７１０を積層してなる。【０１６９】
拡散板７０８は、例えばポリメタクリル酸メチル（ＰＭＭＡ）樹脂製の板状体であって、筐体７０１の開口部を塞ぐように配置されている。拡散シート７０９は、例えばポリエステル樹脂製である。レンズシート７１０は、例えばアクリル系樹脂とポリエステル樹脂の貼り合せである。これらの光学シート類７０３は、それぞれ拡散板７０８に順次重ね合わせるようにして配置されている。【０１７０】
上記のとおり、本発明の第７の実施形態に係る照明装置７００の構成によれば、水銀使用量の少ないランプを用いているので、環境負荷の小さい照明装置を実現することができる。【０１７１】
（第８の実施形態）
本発明の第８の実施形態に係る照明装置の一部切欠斜視図を図１７に示す。本発明の第８の実施形態に係る照明装置８００（以下、「照明装置８００」という）は、エッジライト方式のバックライトユニットで、反射板８０１、ランプ５００、ソケット（図示せず）、導光板８０２、拡散シート８０３およびプリズムシート８０４から構成されている。【０１７２】
反射板８０１は、液晶パネル側（矢印Ｑ）を除く導光板８０２の周囲の面を囲むように配置されており、導光板８０２の底面を覆う底面部８０１ｂと、ランプ５００の配置されている側を除く側面を覆う側面部８０１ａと、ランプ５００の周囲を覆う曲面状のランプ側面部８０１ｃとで構成されており、ランプから照射される光を導光板８０２から液晶パネル（図示せず）側（矢印Ｑ）に反射させる。また、反射板８０１は、例えばフィルム状のＰＥＴに銀を蒸着したものやアルミ等の金属箔を積層したもの等からなる。【０１７３】
ソケットは、本発明の第７の実施形態に係る照明装置７００に用いられるソケット７０２と実質的に同じ構成を有している。なお、図１７において、図示の便宜上により、ランプ５００の端部については省略している。【０１７４】
導光板８０２は、反射板８０１により反射された光を液晶パネル側に導くためのものであって、例えば透光性プラスチックからなり、照明装置８００の底面に設けられた反射板８０１の底面部８０１ｂの上に積層されている。なお、材料としては、ポリカーボネート（ＰＣ）樹脂やシクロオレフィン系樹脂（ＣＯＰ）を適用することができる。【０１７５】
拡散シート８０３は、視野拡大のためのものであって、例えばポリエチレンテレフタレート樹脂やポリエステル樹脂製の拡散透過機能を有するフィルムからなり、導光板８０２の上に積層されている。【０１７６】
プリズムシート８０４は、輝度を向上させるためのものであって、例えばアクリル系樹脂とポリエステル樹脂とを貼り合せたシートからなり、拡散シート８０３の上に積層されている。なお、プリズムシート８０４の上にさらに拡散板が積層されていてもよい。【０１７７】
なお、本実施形態の場合には、ランプ５００の周方向における一部分（照明装置８００に挿入した場合における導光板８０２側）を除き、ガラス管５０２の外面に反射シート（図示せず）を設けたアパーチャ型のランプであってもよい。【０１７８】
上記のとおり、本発明の第８の実施形態に係る照明装置８００の構成によれば、水銀使用量の少ないランプを用いているので、環境負荷の小さい照明装置を実現することができる。【０１７９】
（第９の実施形態）
本発明の第９の実施形態に係る照明装置の正面図を図１８（ａ）に、図１８（ａ）のＡ−Ａ´線で切った断面図を図１８（ｂ）にそれぞれ示す。本発明の第９の実施形態に係る照明装置９００（以下、「照明装置９００」という）は、一般照明用の環状蛍光ランプを使用した照明器具である。【０１８０】
照明装置９００は、本体部９０１、盤状部９０２、ランプホルダ９０３、ソケット９０４、ランプ９０５で構成されている。【０１８１】
本体部９０１は、その内部に点灯回路（図示せず）等を収納し、例えばその上部から電気接続部（図示せず）が導出しており、例えばその側面部からランプ９０５の口金９０６と電気的に接続するためのソケット９０４が導出している。【０１８２】
盤状部９０２は、本体部９０１、ランプホルダ９０３を支持する部材であり、例えば円盤状の形状を有している。【０１８３】
ランプホルダ９０３は、盤状部９０２の下面に取付けられており、その下端に設けられた例えばＣ字状の挟持片によりランプ９０５を保持し、ランプ９０５の落下を防止することができる。【０１８４】
ランプ９０５は、環状の熱陰極蛍光ランプであり、形状が環状であることと口金９０６がランプ９０５の中間部に位置していることを除いては第６の実施形態に係る低圧放電ランプ６００と実質的に同じ構成を有している。【０１８５】
上記のとおり、本発明の第９の実施形態に係る照明装置９００の構成によれば、水銀使用量の少ないランプを用いているので、環境負荷の小さい照明装置を実現することができる。【０１８６】
（第１０の実施形態）
本発明の第１０の実施形態に係る液晶表示装置の概要を図１９に示す。図１９に示すように液晶表示装置１０００は、例えば３２［ｉｎｃｈ］テレビであり、液晶パネル等を含む液晶画面ユニット１００１と本発明の第７の実施形態に係る照明装置７００と点灯回路１００２とを備える。【０１８７】
液晶画面ユニット１００１は、公知のものであって、液晶パネル（カラーフィルター基板、液晶、ＴＦＴ基板等）（図示せず）、駆動モジュール等（図示せず）を備え、外部からの画像信号に基づいてカラー画像を形成する。【０１８８】
点灯回路１００２は、照明装置７００内部のランプ５００を点灯させる。そして、ランプ５００は、点灯周波数４０［ｋＨｚ］〜１００［ｋＨｚ］、ランプ電流３．０［ｍＡ］〜２５［ｍＡ］で動作される。【０１８９】
なお、図１９では、液晶表示装置１０００の光源装置として本発明の第７の実施形態に係る照明装置７００に第５の実施形態に係る低圧放電ランプ５００を挿入した場合について説明したが、これに限らず、本発明の第６の実施形態に係る低圧放電ランプ６００を適用することもできる。また、照明装置についても、本発明の第８の実施形態に係る照明装置８００も用いることができる。【０１９０】
上記のとおり、本発明の第１０の実施形態に係る液晶表示装置の構成によれば、水銀使用量の少ないランプを用いているので、環境負荷の小さい液晶表示装置を実現することができる。【０１９１】
（変形例）
以上、本発明を上記した各実施形態に示した具体例に基づいて説明したが、本発明の内容が各実施形態に示した具体例に限定されないことは勿論であり、例えば、以下のような変形例を用いることができる。
１．水銀放出体の変形例
（１）変形例１
本発明の第１の実施形態に係る水銀放出体の変形例１の斜視図を図２０、その正面図を図２１（ａ）に、その平面図を図２１（ｂ）にそれぞれ示す。本発明の第１の実施形態に係る水銀放出体の変形例１（以下、単に「水銀放出体１０４」という）は、本発明の第１の実施形態に係る水銀放出体１００とは、その外形形状が異なる。よって、その形状について詳細に説明し、その他の点については省略する。【０１９２】
水銀放出体１０４は、端部がテーパー形状となっている。具体的には、水銀放出体１０４の焼結体部１０５の端部がテーパー形状１０５ａとなっている。【０１９３】
水銀放出体１０４は、その端部がテーパー形状となっていることで、移送する際、他の水銀放出体と衝突して毀損するのを防止することができる。また、水銀放出体１０４の端部がテーパー形状となっていることで、細管の低圧放電ランプを作製する際、ガラス管への水銀放出体１０４の投入を容易に行うことができる。なお、水銀放出体１０４の一端部のみがテーパー形状となっていてもよい。【０１９４】
（２）変形例２
本発明の第１の実施形態に係る水銀放出体の変形例２の斜視図を図２２に、その正面図を図２３（ａ）に、その平面図を図２３（ｂ）にそれぞれ示す。本発明の第１の実施形態に係る水銀放出体の変形例２（以下、単に「水銀放出体１０６」という）は、本発明の第１の実施形態に係る水銀放出体１００とは、その水銀放出部１０７の形状が異なる。よって、その形状について詳細に説明し、その他の点については省略する。【０１９５】
水銀放出体１０６は、水銀放出部１０７の例えば中心軸を含むその軸方向に貫通孔１０７ａが形成された筒状となっている。【０１９６】
水銀放出体１０６は、筒状となっていることで、水銀がその内面と焼結体部１０２側の両側から放出され、水銀の放出効率をより向上させることができる。なお、水銀放出体１０６の内面にさらに焼結体部が形成されていてもよい。この場合、高周波加熱する際、高周波加熱の渦電流が水銀放出体１０６の内面にも達し、水銀放出部１０７の加熱効率を高めて水銀の放出効率をより向上させることができる。【０１９７】
また、図２２および図２３に示す、水銀放出体は、円筒形状となっているが、これに限らず、多角形の筒形状等であってもよい。【０１９８】
ところで、貫通孔１０７ａの直径Ｄｈの、水銀放出部１０７の外径Ｄｉに対する比率は、５［％］以上６０［％］以下の範囲内であることが好ましい。この場合、Ｄｈが小さすぎると放出効率がさほど上がらず、また大きすぎると所定の水銀含有量が得られず、かつ加熱効率も低下するためである。【０１９９】
（３）変形例３
本発明の第１の実施形態に係る水銀放出体の変形例３の斜視図を図２４に示す。本発明の第１の実施形態に係る水銀放出体の変形例３（以下、「水銀放出体１１０」という）は、本発明の第１の実施形態に係る水銀放出体１００とは、その形状が異なる。よって、その形状について詳細に説明し、その他の点については省略する。【０２００】
水銀放出体１１０は、平板状である。具体的には、水銀放出体１１０は、平板状の水銀放出部１１１が平板状の焼結体部１１２に挟み込まれている。この場合、水銀放出部１１１が二つの焼結体部１１２で両挟みされたものであるため、水銀放出部１１１の加熱効率が高まり、水銀放出効率をより向上させることができる。また、シート工法により、プレス成形加工で作製することができるため、製造工程をより簡易化することができる。ただし、図２４に示した構成（平板状の構成）以外の他の構成を採用することも可能である。例えば、図２５に示す水銀放出体１１３は、図２４に示した平板状の構成を屈曲させて略円筒形状にしたものである。あるいは、図２６に示した水銀放出体１１４のように、水銀放出部１１１の端面が焼結体部１１２で覆われた構成にすることも可能である。図２６に示した構成の場合、水銀放出部１１１の端面が焼結体部１１２で覆われており、表面と裏面が連続していることから、渦電流の効率を向上させることができるという効果を奏し得る。【０２０１】
なお、水銀放出部１１１が焼結体部１１２によって覆われているのであれば、水銀放出体の一部（上記焼結体部の一部）にスリットを設けることも可能である。図２５および図２６に示した構成も、水銀放出体の一部にスリットが形成されている形態といえるが、例えば、図１に示した水銀放出体１００の長手方向の中心軸Ｘ100に対してスリットを平行に設けたり、垂直に設けたり、斜めに設けたりすることも可能である。【０２０２】
水銀放出体は、焼結体部の一部にスリットを設けると、スリットの部分から水銀を放出させやすくして、水銀の放出効率をより高められる可能性がある一方で、スリットの存在による渦電流の効率の低下の問題も生じるので、スリットを形成する場合の設計には配慮が必要である。【０２０３】
（４）変形例４
本発明の第１の実施形態に係る水銀放出体の変形例４の斜視図を図２７に示す。本発明の第１の実施形態に係る水銀放出体の変形例４（以下、「水銀放出体１１５」という）は、本発明の第１の実施形態に係る水銀放出体の変形例３の平板板状の水銀放出部１１１に片面のみ焼結体部１１２が積層されたものをスパイラル状に巻きつけたものである。具体的には、最終的に焼結体部１１２が外側となるように、焼結体部１１２と水銀放出部１１１が積層されたものをスパイラル状に巻きつけたものである。この場合、水銀放出部１１１の片面を焼結体部１１２で覆ったものでも、水銀放出部１１１の両面を焼結体部１１２で覆ったものであってもよい。【０２０４】
このような水銀放出体１１５は、その内部を含めて全体的に高周波加熱により加熱されるので、水銀の放出効率を一層向上させることができる。【０２０５】
（５）変形例５
本発明の第１の実施形態に係る水銀放出体の変形例５の斜視図を図２８に示す。本発明の第１の実施形態に係る水銀放出体の変形例５（以下、単に「水銀放出体１１６」という）は、本発明の第１の実施形態に係る水銀放出体１００とは、その形状が異なる。よって、その形状について詳細に説明し、その他の点については省略する。【０２０６】
水銀放出体１１６は、棒状の水銀放出部１０１に帯状の焼結体部１１７が巻き付けられている。この構成により、水銀放出体１１６は、水銀放出部１０１と焼結体部１１７を同時に押出ししなくても、水銀放出部１０１となる棒状体の坏土を成形した後に焼結体部１１７となる坏土を巻き付けることで成形することができる。【０２０７】
（６）変形例６
本発明の第１の実施形態に係る水銀放出体の変形例６の一部切欠き斜視図を図２９に示す。本発明の第１の実施形態に係る水銀放出体の変形例６（以下、単に「水銀放出体１１８」という）は、本発明の第１の実施形態に係る水銀放出体１００とは、その形状が異なる。よって、その形状について詳細に説明し、その他の点については省略する。【０２０８】
水銀放出体１１８は球状で、球形状の水銀放出部１１９の外側全体に焼結体部１２０が積層されている。【０２０９】
水銀放出体１１８は、その外側が全て焼結体部１２０で覆われていることで、水銀放出体１１８を移送する際、水銀が含有されている水銀放出部１１９に直接触れることなく作業できるため、作業の安全性を向上させることができる。なお、水銀放出部１１９が全て焼結体部１２０に覆われていれば、球形状に限らず、多面体形状等（例えば、断面矩形、断面六角形など）でもよい。球形状の場合、角がないため、移送の際に水銀放出体１１８同士が衝突することによって損傷するのを防止することができる。また、球形状の場合、輸送の際、他の形状よりも輸送容器に密に詰め込むことができるため、輸送の効率を高めることができる。
【産業上の利用可能性】
【０２１０】
本発明は、水銀放出体、それを用いた低圧放電ランプの製造方法、低圧放電ランプ、照明装置および液晶表示装置に広く適用することができる。
【図１】
2009098860.tif 000004
【図３】
2009098860.tif 000005
【図４】
2009098860.tif 000006
【図６】
2009098860.tif 000007
【図７】
2009098860.tif 000008
【図８】
2009098860.tif 000009
【図９】
2009098860.tif 000010
【図１０】
2009098860.tif 000011
【図１１】
2009098860.tif 000012
【図１２】
2009098860.tif 000013
【図１３】
2009098860.tif 000014
【図１４】
2009098860.tif 000015
【図１５】
2009098860.tif 000016
【図１６】
2009098860.tif 000017
【図１７】
2009098860.tif 000018
【図１８】
2009098860.tif 000019
【図１９】
2009098860.tif 000020
【図２０】
2009098860.tif 000021
【図２１】
2009098860.tif 000022
【図２２】
2009098860.tif 000023
【図２３】
2009098860.tif 000024
【図２４】
2009098860.tif 000025
【図２５】
2009098860.tif 000026
【図２６】
2009098860.tif 000027
【図２７】
2009098860.tif 000028
【図２８】
2009098860.tif 000029
【図２９】
2009098860.tif 000030
【図２】
2009098860.tif 000031
【図５】
2009098860.tif 000032
【手続補正書】
【提出日】平成22年7月23日(2010.7.23)
【手続補正１】
【補正対象書類名】明細書
【補正対象項目名】全文
【補正方法】変更
【補正の内容】
【発明の詳細な説明】
【技術分野】
【０００１】
本発明は、水銀放出体、それを用いた低圧放電ランプの製造方法、低圧放電ランプ、照明装置および液晶表示装置に関する。
【背景技術】
【０００２】
バックライト用の冷陰極蛍光ランプ等のような低圧放電ランプ用ガラス管（以下、単に、「ガラス管」ともいう。）に水銀を封入するために、水銀が含有された水銀放出体が用いられている。すなわち、この水銀放出体を、発光管となるガラス管内に配置した後、それを外部から加熱することにより、その熱によって水銀を放出させるというものである。
【０００３】
水銀放出前の工程で水銀放出体の温度は４００［℃］程度になることがあり、この温度まで安定な水銀放出体（この温度まで水銀をほとんど放出しない水銀放出体）として、例えばチタン（Ｔｉ）の焼結体と水銀（Ｈｇ）とを反応させて形成したＴｉ3Ｈｇからなるものがある（例えば特許文献１等参照）。
【先行技術文献】
【特許文献】
【０００４】
【特許文献１】特許第２９６５８２４号公報
【発明の概要】
【発明が解決しようとする課題】
【０００５】
しかしながら、従来の水銀放出体の場合、実用的観点からは水銀放出効率という点で、まだまだ不十分であった。
また、低圧放電ランプの製造工程において、水銀放出体から水銀を放出させる場合に、加熱温度を４００［℃］〜８００［℃］にすることが好ましい。これは、４００［℃］より低い温度で水銀を放出させると、低圧放電ランプの排気時の加熱によって水銀が放出されてしまうことで作業環境を悪化させてしまい、一方、８００［℃］より高い温度で放出させると、水銀放出体自身の熱により、ガラス管の水銀放出体に接する部分が溶融し、破損するおそれがあるからである。
【０００６】
Ｔｉ3Ｈｇからなる水銀放出体の場合、４００［℃］を越えた辺りから徐々に水銀が放出されるが、８００［℃］付近では、水銀放出体内にまだ多量の水銀が残存している状態となる。この場合、水銀放出体内に残存している水銀を放出させるためには、さらに長時間でかつ高温（８００［℃］程度）で加熱を続ける必要があり、その熱によって、ガラス管に負荷がかかり破損するおそれがある。
【０００７】
また、このように水銀放出効率の悪い水銀放出体を用いている場合、水銀放出体には低圧放電ランプが点灯に必要とする以上の水銀を含有させておく必要がある。しかし、水銀が有害物質であることから、必要以上の水銀を使用することは環境上好ましくない。
【０００８】
チタンと水銀との金属間化合物として、Ｔｉ3Ｈｇの他にもＡＭＥＲＩＣＡＮ  ＳＯＣＩＥＴＹ  ＦＯＲ  ＭＥＴＡＬＳ発行のＢｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）第１３５２頁に記載されているように、ＴｉＨｇ、ＴｉxＨｇ（ｘは常温において１．７３）が存在している。
【０００９】
しかしながら、ＴｉＨｇは４００［℃］より高い温度での水銀放出効率は優れているものの、室温でＴｉとＨｇとが分解するという性質を持つため、水銀放出工程の前に水銀を放出することになり、ランプの製造には適していないことが分かった。
【００１０】
また、ＴｉxＨｇは水銀の放出特性が明らかにされておらず、その生成条件すら不明であった。
そこで、本発明に係る水銀放出体は、水銀放出効率を向上させ、かつ低圧放電ランプの製造に用いた際、ガラス管の破損を防止することを目的とする。
【００１１】
また、本発明に係る低圧放電ランプの製造方法は、ガラス管の破損を防止し、水銀の使用量を低減することを目的とする。
また、本発明に係る低圧放電ランプ、照明装置および液晶表示装置は、水銀の使用量を低減することを目的とする。
【課題を解決するための手段】
【００１２】
上記の課題を解決するために、本発明に係る水銀放出体は、チタン（Ｔｉ）と水銀（Ｈｇ）との金属間化合物を含む水銀放出部を有し、前記金属間化合物は、Ｔｉ1.73Ｈｇを含むことを特徴とする。
【００１３】
また、本発明に係る水銀放出体は、前記金属間化合物は、前記水銀放出部の全水銀量に対して４０［ｗｔ％］以上１００［ｗｔ％］以下の範囲内の水銀量を有する前記Ｔｉ1.73Ｈｇを含むことが好ましい。
【００１４】
また、本発明に係る水銀放出体は、前記金属間化合物は、前記Ｔｉ1.73Ｈｇを除く残部がＴｉ3Ｈｇであることが好ましい。
また、本発明に係る水銀放出体は、前記水銀放出部は、少なくとも一部に開口部を有する容器の内部に格納されていることが好ましい。
【００１５】
また、本発明に係る水銀放出体は、前記容器は、鉄およびニッケルのうち少なくとも１種以上で形成されていることが好ましい。
また、本発明に係る水銀放出体は、前記水銀放出材と、前記水銀放出材を覆う金属の焼結体から構成される焼結体部を備えることが好ましい。
【００１６】
また、本発明に係る水銀放出体は、前記焼結体部は、ポーラス状に形成されていることが好ましい。
さらに、本発明に係る水銀放出体は、前記焼結体部の気孔率が５［％］以上であることが好ましい。
【００１７】
本発明に係る低圧放電ランプの製造方法は、前記水銀放出体をガラス管の内部に挿入する工程と、前記水銀放出体を加熱する工程とを含むことを特徴とする。
本発明に係る低圧放電ランプは、ガラス管と、前記ガラス管の少なくとも一方の端部に封着されたリード線と、前記リード線におけるガラス管の内部に位置する端部に取着された電極とを備え、前記リード線の前記ガラス管内に位置する部分または前記電極に請求項１に記載の水銀放出体が固定されていることを特徴とする。
【００１８】
本発明に係る照明装置は、前記低圧放電ランプを備えることを特徴とする。
本発明に係る液晶表示装置は、前記照明装置を備えることを特徴とする。
本発明に係る水銀放出体は、水銀放出効率を向上させ、かつ低圧放電ランプの製造に用いた際、ガラス管の破損を防止することができる。また、本発明に係る低圧放電ランプの製造方法は、ガラス管の破損を防止し、水銀の使用量を低減することができる。さらに、本発明に係る低圧放電ランプ、照明装置および液晶表示装置は、水銀の使用量を低減することができる。
【図面の簡単な説明】
【００１９】
【図１】本発明の第１の実施形態に係る水銀放出体の斜視図
【図２】（ａ）同じく水銀放出体の粒子構造を示す正面写真、（ｂ）同じく水銀放出体の粒子構造を示す平面写真、（ｃ）同じく水銀放出体の粒子構造を示す長手方向の中心軸を含む断面写真
【図３】同じく水銀放出体の水銀放出の概念図
【図４】同じく水銀放出体の水銀放出部のＸ線解析による測定結果を示すグラフ
【図５】（ａ）水銀と合金を形成しない金属の粒子形状が球形状である場合の水銀放出体の粒子構造を示す正面写真、（ｂ）同じく水銀放出体の粒子構造を示す平面写真
【図６】反応時間と金属間化合物生成率の関係を示す図
【図７】加熱温度による水銀放出率の変化を示す図
【図８】本発明の第１の実施形態に係る水銀放出体の製造工程図
【図９】本発明の第２の実施形態に係る水銀放出体の斜視図
【図１０】同じく水銀放出体の変形例１の斜視図
【図１１】本発明の第３の実施形態に係る水銀放出体の斜視図
【図１２】本発明の第４の実施形態に係る低圧放電ランプの製造方法の工程Ａ〜Ｇまでの概念図
【図１３】本発明の第４の実施形態に係る低圧放電ランプの製造方法の工程Ｈ〜Ｊまでの概念図
【図１４】（ａ）本発明の第５の実施形態に係る低圧放電ランプの管軸を含む断面図、（ｂ）Ａ部の拡大断面図
【図１５】（ａ）本発明の第６の実施形態に係る低圧放電ランプの管軸を含む断面図、（ｂ）Ｂ部の拡大断面図
【図１６】本発明の第７の実施形態に係る照明装置の斜視図
【図１７】本発明の第８の実施形態に係る照明装置の斜視図
【図１８】（ａ）本発明の第９の実施形態に係る照明装置の正面図、（ｂ）図１８（ａ）のＡ−Ａ´線で切った断面図
【図１９】本発明の第１０の実施形態に係る液晶表示装置の斜視図
【図２０】本発明の第１の実施形態に係る水銀放出体の変形例１の斜視図
【図２１】（ａ）同じく水銀放出体の変形例１の正面図、（ｂ）同じく水銀放出体の変形例１の平面図
【図２２】本発明の第１の実施形態に係る水銀放出体の変形例２の斜視図
【図２３】（ａ）同じく水銀放出体の変形例２の正面図、（ｂ）同じく水銀放出体の変形例２の平面図
【図２４】本発明の第１の実施形態に係る水銀放出体の変形例３の斜視図
【図２５】本発明の第１の実施形態に係る水銀放出体の変形例３の斜視図
【図２６】本発明の第１の実施形態に係る水銀放出体の変形例３の斜視図
【図２７】本発明の第１の実施形態に係る水銀放出体の変形例４の斜視図
【図２８】本発明の第１の実施形態に係る水銀放出体の変形例５の斜視図
【図２９】本発明の第１の実施形態に係る水銀放出体の変形例６の一部切欠き斜視図
【発明を実施するための形態】
【００２０】
（第１の実施形態）
本発明の第１の実施形態に係る水銀放出体について、以下に説明する。
本発明の第１の実施形態に係る水銀放出体の斜視図を図１に、その粒子構造を示す正面写真を図２（ａ）に、同じく平面写真を図２（ｂ）に、長手方向の中心軸を含む断面写真を図２（ｃ）にそれぞれ示す。
【００２１】
本発明の第１の実施形態に係る水銀放出体１００（以下、「水銀放出体１００」という）は、チタン（Ｔｉ）と水銀（Ｈｇ）との金属間化合物Ｔｉ1.73Ｈｇを含む。
具体的には、水銀放出体１００は、水銀放出部１０１と、水銀放出部１０１を覆う金属の焼結体から構成される焼結体部１０２とを備える。
【００２２】
この水銀放出体１００では、水銀放出部１０１を焼結体部１０２が覆う構造を有しているので、図３に示すように、加熱時（特に、高周波加熱時）に、水銀放出部１０１が露呈している両端面からだけでなく、後述のポーラスの焼結体部１０２を通してほぼ全面から水銀を放出することができ（矢印１０３参照）、その結果、水銀放出部の表面が金属板等により覆われている場合に比べて水銀の放出効率を向上させることができ、一気に加熱された場合においても、蒸気化した水銀によって急激に水銀放出部１０１が膨張して破裂するのを防止することができる。また、水銀放出部１０１と焼結体部１０２とが界面で反応しているため、水銀放出部１０１と焼結体部１０２との密着強度が高く、水銀放出部１０１が水銀放出体１００からこぼれ落ちるのを防止することができる。
【００２３】
水銀放出部１０１は、チタンと水銀との合金で形成され、チタンと水銀との金属間化合物を含み、かつ金属間化合物としてＴｉ1.73Ｈｇを含んでいる。ここで言う「合金」とは、「金属間化合物」を少なくとも含み、「混合物」、「固溶体」等が含まれたものも包含するものである。
【００２４】
金属間化合物Ｔｉ1.73Ｈｇのチタンと水銀の組成比は、Ｂｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）によると、室温では１．７３程度であるが、温度等の諸条件により、１．０９以上１．７３以下の範囲内の値をとり得るものである。
【００２５】
水銀放出体１００の水銀放出部のＸ線解析による測定結果を示すグラフを図４に示す。水銀放出体１００には、金属間化合物として、Ｔｉ1.73ＨｇやＴｉ3Ｈｇが含まれていることがわかる。
【００２６】
なお、水銀放出体から本発明における金属間化合物の特定方法については、後述する。水銀放出部１０１は例えば、長さＬが３［ｍｍ］、外径Ｄｉが１［ｍｍ］の円柱体の形状を有し、水銀の含有量は約６［ｍｇ］である。
【００２７】
また、水銀放出部１０１に、酸化チタン（ＴｉＯ2）、酸化アルミニウム（Ａｌ2Ｏ3）および酸化珪素（ＳｉＯ2）のうちいずれか1種以上の金属酸化物の焼結体であるセラミックスが含まれていてもよい。
【００２８】
これらの金属酸化物は、水銀と反応しないため、水銀放出部１０１の大きさは一定のままで、水銀の含有量を少なくしたい場合に、水銀の含有量が減少した分の密度を補充し、単に水銀の含有量を減らした場合に比べて水銀放出部１０１の熱伝導性を高めて、水銀放出部１０１の加熱効率を高めることができる。
【００２９】
なお、セラミックスは、水銀放出部の５［ｗｔ％］以上３０［ｗｔ％］以下の範囲内で含まれていることがより好ましい。この場合、水銀の含有量を少なくしたい場合に、水銀の含有量が減少した分の密度を適度に補充し、単に水銀の含有量を減らした場合に比べて水銀放出部１０１の熱伝導性を高めて、水銀放出部１０１の加熱効率を高めることができる。
【００３０】
焼結体部１０２は、水銀と合金を形成しない金属の焼結体からなり、ポーラス状になっている。「水銀と合金を形成しない金属」とは、例えば鉄（Ｆｅ）、ニッケル（Ｎｉ）、コバルト（Ｃｏ）およびマンガン（Ｍｎ）のうちの少なくとも１種以上のように水銀と反応しにくく合金を形成しにくい金属のことをいう。それらの中でも、化学的性質や工業的な生産性（コスト等）を考慮すると、鉄（Ｆｅ）およびニッケル（Ｎｉ）うち少なくとも１種以上であることが好ましい。
【００３１】
なお、焼結体部１０２を構成する金属は、鉄のみまたはニッケルのみの一種類の金属に限らず、例えば、鉄とニッケルの混合物を用いることも可能であるし、あるいは、ニッケルメッキされた鉄を用いることもできる。鉄にニッケルメッキを施した金属は、鉄の酸化防止（腐食防止）の効果を奏し得る。
【００３２】
また、焼結体部１０２を成形する際において鉄粉にニッケル粉を混合したものを使用すると、鉄粉だけの場合よりも耐食性を向上させることができるとともに、鉄粉とニッケル粉とのブレンドによって粒径のバリエーションを広げることができる。粒径のバリエーションを広げることができると、焼結体部１０２の気孔率（ひいては、熱伝導率）をコントロールすることが容易となる（気孔率の詳細については後述する）。
【００３３】
また、鉄粉とニッケル粉とのブレンド粉においてその流動性を改善することもでき、成形時の生産性を向上させることも可能となる。加えて、ニッケルは、鉄よりも比熱が小さく、しかも熱伝導率が大きいので、焼結体部１０２の加熱効率を向上させることもできる。焼結体部１０２は、例えば、長さＬが３［ｍｍ］、外径Ｄｏが１．４［ｍｍ］である。
【００３４】
ポーラス状である焼結体部１０２の気孔率は、５［％］以上であることが好ましい。この場合、水銀が焼結体部１０２を通り抜けやすく、水銀の放出効率を高めることができる。
【００３５】
特に焼結体部１０２の気孔率は、２５［％］以上であることがより好ましい。この場合、水銀放出部１０１から放出される水銀が焼結体部１０２をさらに通り抜けやすく、水銀放出効率をさらに高めることができる。
【００３６】
なお、焼結体部１０２の気孔率は、６０［％］以下であることが好ましい。６０［％］よりも大きいと焼結体部１０２が空孔だらけになってしまうため、例えば水銀放出体１００を高周波加熱する際、水銀放出部１０１の加熱効率が低下する上に加熱むらが生じやすく、水銀放出量にばらつきが生じてしまうからである。
【００３７】
焼結体部１０２の気孔率は、以下の数式により算出される。
【００３８】
【数１】
2009098860.tif 000033
焼結体部１０２の密度は、水銀放出体１００をフッ化水素酸と硝酸の混合溶液に溶かした後、株式会社島津製作所製のＩＣＰ発光分析装置（ＩＣＰＳ−８０００）により定量分析することで焼結体部１０２の重量を求め、焼結体部１０２の体積で割ることにより求めることができる。ここで、焼結体部１０２はポーラス状であり、その正確な体積を求めることは困難であるため、焼結体部１０２の体積は焼結体部１０２に空隙が全くないとした場合の体積を用いることとする。また、焼結体部１０２の理論密度とは、焼結体部１０２に空隙が全くないとして求めた架空の密度である。
【００３９】
なお、焼結体部１０２を構成する金属は、磁性体であることが好ましい。例えば、低圧放電ランプの製造時に密閉されたガラス管内に配置された水銀放出体１００の位置決めを、磁石を用いて正確に、かつ容易に行うことができるからである。磁性体である金属としては、例えば鉄（Ｆｅ）、ニッケル（Ｎｉ）、コバルト（Ｃｏ）等を選択することができる。
【００４０】
また、焼結体部１０２には、ゲッター材が混合されていてもよい。ゲッター材が混合されていることにより、水素（Ｈ2）や酸素（Ｏ2）等の不純ガスを吸着させることができ、これによりガラス管内の封入ガスの純度等を向上させることできる。ゲッター材には、例えばタンタル（Ｔａ）、ニオビウム（Ｎｂ）、ジルコニウム（Ｚｒ）、クロム（Ｃｒ）、ハフニウム（Ｈｆ）、アルミニウム（Ａｌ）など、あるいは、それらの合金等を適用することができる。
【００４１】
また、水銀放出部１０１の全表面積のうち焼結体部１０２に接触している部分の表面積の比率は３０［％］以上であることが好ましい。この場合、水銀放出部１０１に対する熱伝導性を高めることによって加熱効率をより高めて非常に高い水銀放出効率を得ることができる。
【００４２】
特に、その加熱効率を一層高めるために、水銀放出部１０１の全表面積のうち焼結体部１０２に接触している部分の表面積の比率は５０［％］以上であることがより好ましい。なお、「焼結体部１０２に接触している部分の表面積」とは、焼結体部１０２がポーラスであるため、そのポーラスな内部の空隙の表面積は含めず、最外表面の輪郭より算出した表面積である。
【００４３】
また、焼結体部１０２の水銀と合金を形成しない金属の粒径は、５［μｍ］以上４０［μｍ］以下の範囲内であることが好ましい。この場合、水銀放出部１０１から放出される水銀を透過しやすく、水銀放出効率を向上させることができる。
【００４４】
なお、図２（ａ）〜（ｃ）に示す焼結体部１０２の粒子形状は鱗片形状であるが、必ずしも鱗片形状である必要はなく多角形状等であってもよい。ただし、鱗片形状の場合は、焼結体部１０２の気孔率を大きくすることができ、水銀放出効率をより向上させることができる。
【００４５】
また、焼結体部１０２の水銀と合金を形成しない金属の粒子形状は、球形状であってもよい。焼結体部１０２の水銀と合金を形成しない金属の粒子形状が球形状である場合の水銀放出体１００の粒子構造を示す正面写真を図５（ａ）に、同じく平面写真を図５（ｂ）にそれぞれ示す。この場合、流動性が向上し、後述するように水銀放出体１００の成形を行う押出し工程において、成形機から歩留まりよく押し出すことができ、生産性を向上させることができる。
【００４６】
また、焼結体部１０２の形状は、図５（ａ）および（ｂ）に示すように、水銀放出部１０１の端面を除いた外周面を覆うような筒形状であることが好ましい。この場合、高周波加熱により生じる渦電流が筒状に閉じた内面に流れ、水銀放出部１０１の加熱効率を高めることができる。
【００４７】
（実験１）
発明者らは、Ｔｉ1.73ＨｇはＴｉ3ＨｇとＴｉＨｇとの中間的組成であることから、Ｔｉ3ＨｇとＴｉＨｇとの中間的性質を持つ可能性があると考えた。しかしながら、ＡＭＥＲＩＣＡＮ  ＳＯＣＩＥＴＹ  ＦＯＲ  ＭＥＴＡＬＳ発行のＢｉｎａｒｙ  Ａｌｌｏｙ  Ｐｈａｓｅ  Ｄｉａｇｒａｍ（Ｆｉｒｓｔ  Ｐｒｉｎｔｉｎｇ，  Ｏｃｔｏｂｅｒ  １９８６）第１３５２頁に記載のチタンと水銀との相図からは、Ｔｉ1.73Ｈｇの安定的な生成条件を伺い知ることはできなかった。
【００４８】
そこで、発明者らは、加熱容器に投入する焼結体数と水銀量を変えて反応させることで、図６に示す一定温度における反応時間（チタンと水銀とが反応している時間）と、水銀放出部の全水銀量に対する各金属間化合物の水銀量との関係を明らかにすることに成功した。
【００４９】
図６上、実線はＴｉ1.73Ｈｇを、破線はＴｉＨｇを、一点鎖線はＴｉ3Ｈｇをそれぞれ示す。なお、組成比率は後述する手法にて求めた。なお、実験では、Ｔｉ1.73Ｈｇ、ＴｉＨｇおよびＴｉ3Ｈｇの生成（反応）開始時及び生成（反応）終了時を特定することはできなかったが、Ｔｉ1.73Ｈｇ、ＴｉＨｇおよびＴｉ3Ｈｇの３者が生成はされる傾向は図６のようになる。
【００５０】
図６に示すように、反応時間が所定の時間に達するまで、反応時間が長くなるに従って、Ｔｉ1.73Ｈｇの生成が増加する一方で、ＴｉＨｇの生成が減少する。そして、反応時間が所定の時間を越えると、反応時間が長くなるに従って、Ｔｉ1.73Ｈｇの生成が減少し、Ｔｉ3Ｈｇの生成が増加する。
【００５１】
この傾向は、反応の進行を早めても、遅らせても、同様に見られる。つまり、反応開始時間から、例えば、Ｔｉ1.73Ｈｇの生成を示す線分と、Ｔｉ3Ｈｇの生成を示す線分とが交差する反応時間までの時間が、長くなったり、短くなったりするだけで、Ｔｉ1.73Ｈｇの生成を示す線分は山形状となる。  焼結体内のチタンと水銀との反応は、反応温度、加熱容器に投入するチタンの量（チタンの表面積）、加熱容器に投入する水銀量により変化し、その反応の進行を遅らせることで、Ｔｉ1.73Ｈｇの生成が確認できるようになる。例えば、反応温度を低くすると反応の進行は遅くなり（すなわち図６のグラフは横軸方向に拡張され）、Ｔｉ1.73Ｈｇの生成が確認しやすくなる。また、これとは反対に、反応温度を高くすると、Ｔｉ3Ｈｇの生成が加速されることからＴｉ1.73Ｈｇの生成を確認することが難しくなる。
【００５２】
すなわち、発明者らは、実験１の結果から、チタンと水銀との反応の進行を制御することにより水銀放出体１００を作製することを見出した。
（実験２）
次に発明者らは、水銀放出体１００が従来の水銀放出体よりも水銀放出効率が向上していることを確認するために、水銀放出量を測定する実験を行った。
【００５３】
実験には、実施例として、水銀放出部の径が１［ｍｍ］、焼結体部の外径が１．４［ｍｍ］、長さが３［ｍｍ］で、６［ｍｇ］の水銀を含んだ水銀放出体１００を用いた。具体的には、金属間化合物が、水銀放出部の水銀量に対して２０［ｗｔ％］の水銀量を有するＴｉ1.73Ｈｇを含むものを実施例１とし、同じく水銀放出部の水銀量に対して４０［ｗｔ％］の水銀量を有するＴｉ1.73Ｈｇが含まれるものを実施例２とし、同じく水銀放出部の水銀量に対して６０［ｗｔ％］の水銀量を有するＴｉ1.73Ｈｇが含まれるものを実施例３とし、同じく水銀放出部の水銀量に対して９０［ｗｔ％］の水銀量を有するＴｉ1.73Ｈｇが含まれるものを実施例４とした。
【００５４】
また、比較例として、上記実施例１〜４と同じサイズで同量の水銀を含み、金属間化合物がＴｉ3Ｈｇで形成され、Ｔｉ1.73Ｈｇが含まれていないものを用いた。なお、実施例および比較例は、水銀の反応時間が一定の状態で、温度を変化させることにより作製した。
【００５５】
水銀放出部に含まれる金属間化合物中のＴｉ1.73Ｈｇの割合は、以下の方法により特定した。
（１）水銀放出体を王水に浸漬させる。これにより、水銀放出体のうち金属間化合物であるＴｉ1.73ＨｇおよびＴｉ3Ｈｇが王水に溶け出す。この際、水銀放出体に単体のチタン（Ｔｉ）が残存した場合は残渣として残る。
（２）王水に溶け出したチタンおよび水銀の量を株式会社島津製作所製のＩＣＰ発光分析装置（ＩＣＰＳ−８０００）により定量することで金属間化合物中のチタンと水銀の比率を求め、Ｔｉ1.73ＨｇおよびＴｉ3Ｈｇの比率計算から金属化合物中のＴｉ1.73Ｈｇの割合を特定した。
【００５６】
なお、水銀放出体に単体Ｈｇ、ＴｉＨｇが含まれる可能性がある場合には、王水に浸漬させる前に硝酸に浸漬し、単体Ｈｇ、ＴｉＨｇを溶解し定量を行う。このとき、Ｔｉ1.73ＨｇおよびＴｉ3Ｈｇは硝酸には溶解しない。
【００５７】
実験では、それぞれ試料を１０［個］ずつ作製した。実験は、各試料を一つずつ同じ加熱速度で加熱し、その水銀放出量（水銀放出体の重量の減少量）をリガク株式会社製の熱天秤分析装置（ＴＧ８１０１Ｄ）により無酸素雰囲気で測定し、水銀含有量（６［ｍｇ］）に対する水銀放出効率を算出し、各試料において１０［個］の平均値を求めた。各試料の加熱温度による水銀放出率の変化を図７にそれぞれ示す。
【００５８】
図７に示すように、いずれの水銀放出体も加熱温度が４００［℃］を越え５００［℃］付近で水銀が放出され始めているが、加熱温度が８００［℃］における水銀放出率については大きく異なる結果となった。
【００５９】
すなわち、金属間化合物にＴｉ1.73Ｈｇが含まれている（図中の実施例１〜４である。）ことによって、加熱温度が８００［℃］において、従来のＴｉ3Ｈｇで形成された水銀放出体（図中の比較例である。）よりも水銀放出効率が向上することが確認できる。また、金属間化合物におけるＴｉ1.73Ｈｇの割合が増加するに従い、水銀放出体の水銀放出効率が向上することが確認できる。つまり、水銀放出部に存在する金属間化合物にＴｉ1.73Ｈｇを含む場合、従来の水銀放出体よりも水銀放出効率を向上させることができる。
【００６０】
さらに、金属間化合物は、水銀放出部の水銀量に対して４０［ｗｔ％］以上１００［ｗｔ％］以下の範囲内の水銀量を有するＴｉ1.73Ｈｇを含むこと（図中の実施例２〜４である。）が好ましい。この場合、加熱温度８００［℃］において、従来の水銀放出体に比べて約６［倍］の量の水銀を放出させることができる。
【００６１】
さらに、水銀放出部の水銀量に対して６０［ｗｔ％］以上１００［ｗｔ％］以下の範囲内の水銀量を有するＴｉ1.73Ｈｇを含むこと（図中の実施例３，４である。）がより好ましい。この場合、８００［℃］で含有水銀量の５０％以上の水銀を放出することができる。
【００６２】
なお、金属間化合物の全てをＴｉ1.73Ｈｇとするのは、製造上難しい。これは、図６に示すとおり、金属間化合物の製造過程で時間とともに減少するＴｉＨｇと増加するＴｉ3Ｈｇとの関係で、これらＴｉＨｇ、Ｔｉ3Ｈｇの生成を０［％］にすることは困難であるためである。よって、金属間化合物は、水銀放出部の水銀量に対して９０［ｗｔ％］以下の範囲の水銀量を有するＴｉ1.73Ｈｇを含むことがより好ましいが、金属間化合物の全てをＴｉ1.73Ｈｇとすることができれば、水銀放出部の水銀量に対して１００［ｗｔ％］以下の範囲の水銀量を有するＴｉ1.73Ｈｇを含むことが好ましいのは言うまでもない。
【００６３】
また、金属間化合物は、Ｔｉ1.73Ｈｇを除く残部がＴｉ3Ｈｇであることが好ましい。
この場合、金属間化合物はＴｉ3Ｈｇを含むこととなり、室温で分解するＴｉＨｇが生成するのを実質的（実測できない程度）に抑制することができ、１００［℃］等の低い温度で水銀が放出されるのを防止することができる（これは、図７の比較例の金属間化合物がＴｉ3Ｈｇでできていることからも推測できる。）。
【００６４】
次に、本発明の第１の実施形態に係る水銀放出体の製造方法について説明する。その製造工程の工程図を図８に示す。
図８に示すように、まず、原料粉末を準備する。具体的には、水銀放出部１０１の材料となる例えばチタンの粉や焼結体部１０２の材料となる例えば鉄の粉である。
【００６５】
（混合・混練工程）
次に、チタン粉および鉄粉をそれぞれ別々にバインダや種々の添加剤、水を加えて混合し、十分に混練する。バインダは、例えばメチルセルロースである。これにより、チタン坏土および鉄坏土を作製する。
【００６６】
（押出し成形工程）
次に、チタン坏土と鉄坏土とをそれぞれ第１、第２の押出し成形機（図示せず）に投入する。この第２の押出し成形機には同軸２層押出し用のダイスが設置されている。そして、第１の押出し成形機から棒状のチタン成形体を導出し、そのチタン成形体を第２の押出し成形機のダイス部分に導入して外側に鉄坏土が積層された同軸構造の円柱体状の成形体を連続的に形成する。その後、この成形体を所定の硬さになるまで乾燥させる。なお、成形方法は、押出し成形に限らず、プレス成形や、チタン坏土を棒状に成形した後にスラリー化した鉄中にディップさせる等の方法を用いることができる。
【００６７】
（カット工程）
次に、成形体を所定の長さでカットする。このカットする長さによって、水銀放出体１００中の水銀含有量を所望の量に調節することができる。なお、水銀放出体１００の水銀含有量は、これ以外にもチタン坏土のバインダ量、水銀放出部１０１の外径、焼成工程における焼成温度等を変化させることで調節することができる。
【００６８】
（焼結工程）
次に、成形体をアルゴン雰囲気中で、例えば５００［℃］で加熱し、成形体内のバインダを取り除く。そして、真空雰囲気中で、例えば９００［℃］で焼結し、焼結体を作製する。
【００６９】
（水銀反応工程）
その後、焼結体と水銀を加熱容器に投入し、加熱容器を真空ポンプを用いて真空状態として、５００［℃］〜６００［℃］程度の温度で長時間、例えば４［ｈ］〜１６［ｈ］程度加熱して、焼結体を構成しているチタンと加熱容器内の水銀とを合金化させて水銀放出部１０１を形成する。この際、水銀放出部１０１には、Ｔｉ1.73Ｈｇが生成される。
【００７０】
そして、鉄は水銀と合金を形成しないため、鉄の焼結体内には水銀は残らず、チタンの焼結体内でチタンと水銀との合金（本発明の「金属間化合物」である）が形成され、水銀放出体１００が完成される。
【００７１】
上記のとおり、本発明の第１の実施形態に係る水銀放出体１００の構成によれば、水銀放出効率を向上させ、かつ水銀を十分に放出させるのに長時間でかつ高温で加熱し続ける必要がないので低圧放電ランプの製造に用いた際、ガラス管の破損を防止することができる。
【００７２】
（第２の実施形態）
本発明の第２の実施形態に係る水銀放出体について、以下に説明する。本発明の第２の実施形態に係る水銀放出体の斜視図を図９に示す。
【００７３】
第１の実施形態に係る水銀放出体１００では、その水銀放出部１０１が金属の焼結体部１０２により覆われていたが、本発明の第２の実施形態に係る水銀放出体２００（以下、「水銀放出体２００」という）は、水銀放出部が、少なくとも一部に開口部２０１を有する容器２０２の内部に格納されている点を除いて本発明の第１の実施形態と実質的に同じ構成を有する。
【００７４】
容器２０２は、例えば鉄製の円筒形状で、外径が１．４［ｍｍ］、内径が１［ｍｍ］、高さが３［ｍｍ］である。容器２０２は、円筒形状であるため、その両端部に開口部２０１を有する。水銀放出体２００は、加熱されることにより、水銀放出部１０１から開口部２０１を介して水銀を放出することができる。
【００７５】
容器２０２の材料は、鉄に限らず、磁性体であることが好ましい。この場合、水銀放出体２００を放電ランプの製造に使用する際、ガラス管内に水銀放出体を挿入した後に、水銀放出体２００の配置位置を磁力により調節することができるという効果がある。
【００７６】
磁性体である金属としては、例えば鉄（Ｆｅ）、ニッケル（Ｎｉ）、コバルト（Ｃｏ）等を選択することができる。それらの中でも、化学的性質や工業的な生産性（コスト等）を考慮すると、鉄（Ｆｅ）およびニッケル（Ｎｉ）のうち少なくとも１種以上であることが好ましい。
【００７７】
なお、容器２０２を構成する金属は、鉄のみまたはニッケルのみの一種類の金属に限らず、例えば、鉄とニッケルの混合物を用いることも可能であるし、あるいは、ニッケルメッキされた鉄を用いることもできる。鉄にニッケルメッキを施した金属は、鉄の酸化防止（腐食防止）の効果を奏し得る。
【００７８】
容器２０２の形状は、円筒形状に限らず、例えば図１０に示すような台形筒状のように多面体形状であってもよい。この場合、水銀放出体２０３を低圧放電ランプの製造に使用する場合、ガラス管に挿入された際、ガラス管との接触面積を小さくすることができるため、水銀放出体２０３の熱によって、ガラス管が破損することを防止することができる。
【００７９】
また、図１０に示すように、容器２０４の側面にスリット２０５が設けられていてもよい。この場合、スリット２０５を介して容器内部の水銀放出部１０１から水銀を放出することができるため、水銀の放出効率を向上させることができる。この場合の容器の開口部とは、容器の両端部の開口部２０６だけでなくスリット２０５も含むものである。
【００８０】
次に、本発明の第２の実施形態に係る水銀放出体２００の製造方法について説明する。
（水銀合金粉作製工程）
まず、原料粉末を準備する。具体的には、水銀放出部１０１の材料となる水銀合金粉（例えば、チタンと水銀との合金粉）を用意する。
【００８１】
（成形工程）
次に、その合金粉から水銀放出部１０１を圧縮成型などによって成形し、本実施形態では円柱形状の水銀放出部１０１を作製する。
【００８２】
（容器挿入工程）
その後、その水銀放出部１０１を容器２０２，２０４に配する。具体的には、鉄（Ｆｅ）またはニッケル（Ｎｉ）からなる板材を、円柱形状の水銀放出部１０１に巻き付けることによって容器２０２，２０４を形成すると共に、同時に水銀放出部１０１が容器内に配されたこととなり、水銀放出体２００，２０３を作製することができる。
【００８３】
また、筒形状（例えば、円筒形状）に成形された容器２０２に、水銀放出部１０１を挿入して、水銀放出体２００を作製することも可能である。
上記のとおり、本発明の第２の実施形態に係る水銀放出体２００、２０３の構成によれば、アマルガム成分を変えることで，従来のものに対して水銀放出効率を向上させ、かつ水銀を十分に放出させるのに長時間でかつ高温で加熱し続ける必要がないので低圧放電ランプの製造に用いた際、ガラス管の破損を防止することができる。
【００８４】
（第３の実施形態）
本発明の第３の実施形態に係る水銀放出体について、以下に説明する。本発明の第３の実施形態に係る水銀放出体の斜視図を図１１に示す。
【００８５】
本発明の第３の実施形態に係る水銀放出体３００（以下、「水銀放出体３００」という）は、焼結体部１０２や容器２０２，２０４がなく、水銀放出部１０１のみから構成されている点を除いて、本発明の第１および第２の実施形態に係る水銀放出体と実質的に同じ構成を有する。
【００８６】
水銀放出体３００は、円柱形状の水銀放出部で構成されている。水銀放出体３００の大きさは、例えば径が１．４［ｍｍ］で、長さが３［ｍｍ］である。
なお、水銀放出体３００の形状は、円柱形状に限られない。例えば、球形状、多面体形状等であってもよい。
【００８７】
また、水銀放出部１０１は、磁性体を含んでいてもよい。この場合、水銀放出体３００を低圧放電ランプの製造に使用する際、ガラス管内に水銀放出体３００を挿入した後に、水銀放出体３００の配置位置を磁力により調節することができるという効果がある。磁性体である金属としては、例えば鉄（Ｆｅ）、ニッケル（Ｎｉ）、コバルト（Ｃｏ）等を選択することができる。それらの中でも、化学的性質や工業的な生産性（コスト等）を考慮すると、鉄（Ｆｅ）およびニッケル（Ｎｉ）のうち少なくとも１種以上であることが好ましい。
【００８８】
次に、本発明の第３の実施形態に係る水銀放出体３００の製造方法について説明する。まず、原料粉末を準備する。具体的には、水銀放出部１０１の材料となる例えばチタンの粉である。
【００８９】
（混合・混練工程）
次に、チタン粉にバインダや種々の添加剤、水を加えて混合し、十分に混練する。バインダは、例えばメチルセルロースである。これにより、チタン坏土を作製する。
【００９０】
（成形工程）
次に、チタン坏土を押出し成形機（図示せず）に投入する。そして、押出し成形機から棒状のチタン成形体を導出し、その後、この成形体を所定の硬さになるまで乾燥させる。なお、成形方法は、押出し成形に限らず、プレス成形等の方法を用いることができる。
【００９１】
（カット工程）
次に、成形体を所定の長さでカットする。このカットする長さによって、水銀放出体３００中の水銀含有量を所望の量に調節することができる。なお、水銀放出体３００の水銀含有量は、これ以外にもチタン坏土のバインダ量、水銀放出部１０１の外径、焼成工程における焼成温度等を変化させることで調節することができる。
【００９２】
また、成形工程において、プレス成形等により、完成品１個分の大きさに成形されている場合は、カット工程を省略してもよい。
（焼結工程）
次に、成形体をアルゴン雰囲気中で、例えば５００［℃］で加熱し、成形体内のバインダを取り除く。そして、真空雰囲気中で、例えば９００［℃］で焼結し、焼結体を作製する。
【００９３】
（水銀反応工程）
その後、焼結体と水銀を加熱容器に投入し、加熱容器を真空ポンプを用いて真空状態として、５００［℃］〜６００［℃］程度の温度で長時間、例えば４［ｈ］〜１６［ｈ］程度加熱して、チタンと水銀とを合金化させる。
【００９４】
この際、チタンの焼結体内でチタンと水銀との合金が形成され、水銀放出体３００が完成される。
上記のとおり、本発明の第３の実施形態に係る水銀放出体３００によれば、当該水銀放出体３００にＴｉ1.73Ｈｇが含まれるので、水銀放出効率を向上させ、かつ水銀を十分に放出させるのに長時間でかつ高温で加熱し続ける必要がないので低圧放電ランプの製造に用いた際、ガラス管の破損を防止することができる。
【００９５】
（第４の実施形態）
本発明の第４の実施形態に係る低圧放電ランプの製造方法は、製造工程の途中で水銀放出体が取り出され、完成ランプには水銀放出体が無い低圧放電ランプについての製造方法である。
【００９６】
本発明の第４の実施形態に係る低圧放電ランプの製造方法は、本発明の第１の実施形態に係る水銀放出体をガラス管の内部に挿入する工程と、前記水銀放出体を加熱する工程とを含むものである。
【００９７】
以下、その製造工程の工程Ａ〜工程Ｇまでの概略図を図１２に、工程Ｈ〜工程Ｊまでの概略図を図１３にそれぞれ示す。
（工程Ａ）
まず、準備した直管状のガラス管４００を垂下させてその下端部をタンク４０１内の蛍光体懸濁液４０２に浸す。この蛍光体懸濁液４０２には、例えば青色、赤色、緑色の蛍光体粒子が含まれている。ガラス管４００内を負圧にすることで、タンク４０１内の蛍光体懸濁液４０２を吸い上げ、ガラス管４００内面に蛍光体懸濁液を塗布する。
【００９８】
この吸い上げは光学的センサ４０３により液面を検出することで、液面がガラス管４００の所定高さになるように設定される。このときの液面高さの誤差は、蛍光体懸濁液４０２の粘度や液面の表面張力等の影響を受けるため比較的大きく、±０．５［ｍｍ］程度の誤差が生じる。
【００９９】
（工程Ｂ）
次に、負圧状態から大気圧状態に開放し、その後ガラス管４００の下端部を蛍光体懸濁液４０２から引き上げ、ガラス管４００内部の余分な蛍光体懸濁液４０２を外部に排出する。これにより、ガラス管４００の内周の所定領域に蛍光体懸濁液が膜状に塗布される。
【０１００】
続いて、ガラス管４００内に塗布された蛍光体懸濁液４０２を乾燥させた後に、ガラス管４００内面にブラシ等４０４を挿入して、ガラス管４００端部の不要な蛍光体部分を除去する。
【０１０１】
続いて、ガラス管４００を不図示の加熱炉内に移送し、ガラス管４００内面に付着する蛍光体粒子の焼成を行い、蛍光体層４０５を得る。
（工程Ｃ）
その後、蛍光体層４０５が形成されたガラス管４００の一端部に、電極４０６、ビードガラス４０７およびリード線４０８を含む電極ユニット４０９を挿入した後、仮止めを行う。仮止めとは、ビードガラス４０７が位置するガラス管４００の外周部分をバーナー４１０で加熱して、ビードガラス４０７の外周の一部をガラス管４００内周面に固着することをいう。ビードガラス４０７の外周の一部しか固着しないので、ガラス管４００の管軸方向の通気性は維持される。なお、電極４０は所謂冷陰極型のものである。
【０１０２】
（工程Ｄ）
次に、ガラス管４００の上下を逆さにして先ほどの電極ユニット４０９を挿入した側とは反対側からガラス管４００に、電極ユニット４０９と実質的に同じ構成の電極４１１、ビードガラス４１２およびリード線４１３を含む電極ユニット４１４を挿入した後、ビードガラス４１２が位置するガラス管４００の外周部分をバーナー４１５で加熱し、ガラス管４００を封着して気密封止（第１封止）する。また、第１封止における封止位置の設定値から誤差は約０．５［ｍｍ］程度である。
【０１０３】
なお、工程Ｃにおける電極ユニット４０９の挿入位置および工程Ｄにおける電極ユニット４１４の挿入は、ガラス管の両端部封止後のガラス管の両端部からそれぞれ延びる蛍光体層４０５の不存在領域の長さが異なるような位置になるようにその挿入量を調整されることが好ましい。
【０１０４】
この場合、他端部側の電極ユニット４１４は、一端部側の電極ユニット４０９と比べて、蛍光体層４０５に重なる位置より奥にまで挿入されることとなる。このような構成を好適とする理由は次のとおりである。
【０１０５】
すなわち、ランプの一端部と他端部とでは、蛍光体層４０５の厚みに差異が生じていることが多く、複数本のランプを同じ方向にしてバックライトユニット等の照明装置に組み込むと、照明装置全体として輝度むらが生じることとなる。これを防止するために、例えばランプの一端部と他端部とを交互になるように照明装置に組み込むことが考えられる。その際、ランプの一端部と他端部とをセンサ等を用いて自動的に容易に識別することができるからである。センサとして２００万［画素］の画像センサを用いれば、１［画素］を０．１［ｍｍ］に設定することが可能であるため、０．１［ｍｍ］単位での測定精度を実現できる。
【０１０６】
これらの事情を考慮すれば、ガラス管の一端部側と他端部側とで、蛍光体層４０５の不存在領域の長さの差が少なくとも２［ｍｍ］以上あれば、確実にセンサを用いて長手方向の向きを識別することができる。
【０１０７】
なお、ガラス管の一端部側と他端部側とで、蛍光体層４０５の不存在領域の長さの差が少なくとも３［ｍｍ］以上であれば、より確実にセンサを用いて長手方向の向きを識別することができる。この場合、画像センサは、０．５［ｍｍ］単位での測定精度のもので構わない。また、長さの差の上限値は例えば８［ｍｍ］程度である。８［ｍｍ］より大きくすると、発光に寄与しない蛍光体層４０５の不存在領域が長くなり、有効発光長が確保しにくくなるからである。
【０１０８】
（工程Ｅ）
続いて、ガラス管４００のうち、電極ユニット４０９とこの電極ユニット４０９に近い方のガラス管４００の端部との間の一部をバーナー４１６で加熱して縮径させ、くびれ部分４００ａを形成する。その後、本発明の第１の実施形態に係る水銀放出体１００をガラス管４００内に当該端部から投入し、くびれ部分４００ａに引っかけておく（水銀放出体１００をガラス管４００の内部に挿入する工程）。
【０１０９】
（工程Ｆ）
続いて、ガラス管４００内の排気とガラス管４００内への封入ガスの充填を順次行う。具体的には、給排気装置（図示せず）のヘッドをガラス管４００の水銀放出体１００側端部に装着し、先ず、ガラス管４００内を排気して真空にすると共に、加熱装置（図示せず）によってガラス管４００全体を外周から加熱する。これによって、ガラス管の温度が４００［℃］程度となり、蛍光体膜４０５に潜入している不純ガスを含めガラス管４００内の不純ガスが排出される。加熱を止めた後、所定量の封入ガス（例えばアルゴン：９５［％］、ネオン：５［％］の分圧比の混合ガスのような混合希ガス等）が充填される。
【０１１０】
（工程Ｇ）
封入ガスが充填されると、ガラス管４００の水銀放出体１００側端部をバーナー４１７で加熱して封止する。
【０１１１】
（工程Ｈ）
続いて、図１３に示す工程Ｈでは、水銀放出体１００をガラス管４００周囲に配された高周波発振コイル（図示せず）によって誘導加熱して水銀放出体１００から水銀を放出させる（水銀放出体１００を加熱する工程）。なお、水銀放出体１００の加熱方法は、例えばガスバーナーでの加熱や光加熱のような種々の公知の方法を用いることができる。その後、ガラス管４００を加熱炉４１８内で加熱して、放出させた水銀を電極ユニット４１４の電極４１１の方へ移動させる。
【０１１２】
（工程Ｉ）
次に、ビードガラス４０７が位置するガラス管４００外周部分をバーナー４１９で加熱して、ガラス管４００を封着して気密封止する。この一端部の封止位置の設定値からの誤差は、他端部と同様に±０．５［ｍｍ］程度である。
【０１１３】
（工程Ｊ）
続いて、ガラス管４００のうち、前記一端部の封止部分よりも水銀放出体１００側の端部部分を切り離す。
【０１１４】
これで低圧放電ランプが完成する。
上記のとおり、本発明の第４の実施形態に係る低圧放電ランプの製造方法の構成によれば、第１の実施形態で説明した水銀放出体１００を用いているため、水銀を十分に放出させるのに長時間でかつ高温で加熱し続ける必要がなく、低圧放電ランプの製造に用いた際、ガラス管の破損を防止することができる。
【０１１５】
また、水銀の放出効率のよい水銀放出体１００を用いているので、水銀放出体１００に含有させる水銀量を削減することができ、言い換えればランプに対する水銀の使用量を削減することができ、環境への負荷を低減することができる。
【０１１６】
なお、本実施形態においては、本発明の第１の実施形態に係る水銀放出体１００を用いる場合について説明したが、この他にも本発明の第２の実施形態に係る水銀放出体２００、２０３、本発明の第３の実施形態に係る水銀放出体３００および後述する変形例に係る他の水銀放出体も用いることができる。
【０１１７】
（第５の実施形態）
本発明の第５の実施形態に係る低圧放電ランプ５００（以下、単に「ランプ５００」という）の管軸を含む断面図を図１４（ａ）に、Ａ部の拡大断面図を図１４（ｂ）にそれぞれ示す。図１４（ａ）に示すように、ランプ５００は、冷陰極蛍光ランプであり、本発明の第４の実施形態に係る低圧放電ランプの製造方法により製造される低圧放電ランプとは異なり、ランプ５００内部に水銀放出体５０１が残っているものである。
【０１１８】
ランプ５００は、ガラス管５０２、電極５０３およびリード線５０４で構成されている。ガラス管５０２は、直管状であり、その管軸に対して垂直に切った断面が略円形状である。このガラス管５０２は、例えば外径が３．０［ｍｍ］、内径が２．０［ｍｍ］、全長が７５０［ｍｍ］であって、その材料はホウ珪酸ガラスである。以下に示すランプ５００の寸法は、外径が３．０［ｍｍ］、内径が２．０［ｍｍ］のガラス管５０２の寸法に対応する値である。
【０１１９】
なお、冷陰極蛍光ランプである場合には、内径が１．４［ｍｍ］〜７．０［ｍｍ］、肉厚が０．２［ｍｍ］〜０．６［ｍｍ］の範囲であって、全長が１５００［ｍｍ］以下であることが好ましい。これらの値は一例でありこれらに限定されるものではない。
【０１２０】
ガラス管５０２の内部には、水銀がガラス管５０２の容積（端部を密閉した状態での容積である。）に対して所定の比率、例えば、０．６［ｍｇ／ｃｃ］で封入され、またアルゴンやネオン等の希ガスが所定の封入圧、例えば６０［Ｔｏｒｒ］で封入されている。
【０１２１】
なお、上記希ガスとしては、アルゴンとネオン(Ａｒ＝５［％］、Ｎｅ＝９５［％］)の分圧比の混合ガスが用いられているが、本発明は、これらの混合ガスの種類および分圧比に限定されない。
【０１２２】
また、ガラス管５０２の内面には蛍光体層５０５が形成されている。蛍光体層５０５に用いる蛍光体粒子は、例えば、赤色蛍光体粒子（Ｙ2Ｏ3：Ｅｕ3+）、緑色蛍光体粒子（ＬａＰＯ4：Ｃｅ3+，Ｔｂ3+）および青色蛍光体粒子（ＢａＭｇ2Ａｌ16Ｏ27：Ｅｕ2+）からなる蛍光体で形成されている。
【０１２３】
また、ガラス管５０２の内面と蛍光体層５０５との間には例えば酸化イットリウム（Ｙ2Ｏ3）等の金属酸化物の保護膜（図示せず）を設けてもよい。
さらに、ガラス管５０２の両端部からはリード線５０４が外部へ向けて導出されている。リード線５０４は、ビードガラス５０６を介してガラス管５０２の両端部に封着されたものである。
【０１２４】
このリード線５０４は、例えば、タングステンからなる内部リード線５０４ａと、ニッケルからなる外部リード線５０４ｂとからなる継線である。内部リード線５０４ａの線径は１［ｍｍ］、全長は３［ｍｍ］で、外部リード線５０４ｂの線径は０．８［ｍｍ］、全長は５［ｍｍ］である。
【０１２５】
内部リード線５０４ａの先端部にはホロー型、例えば有底筒状の電極５０３が固着されている。この固着は、例えばレーザ溶接を利用して行う。
電極５０３の各部の寸法は、例えば電極長が５［ｍｍ］、外径が１．７０［ｍｍ］、内径が１．５０［ｍｍ］、肉厚が０．１０［ｍｍ］である。
【０１２６】
図１４（ｂ）に示すように、少なくとも一方の内部リード線５０４ａの電極５０３とビードガラス５０６との間には、水銀放出体５０１が固定されている。水銀放出体５０１は、本発明の第１の実施形態に係る水銀放出体１００に内部リード線を通すための貫通孔５０１ａが形成されたものである。なお、水銀放出体５０１は、リード線５０４ではなく、電極５０３に固定されていてもよい。
【０１２７】
上記のとおり、本発明の第５の実施形態に係る低圧放電ランプの構成によれば、水銀の放出効率がよい水銀放出体５０１を用いているので、水銀放出体５０１に含有させる水銀量を削減することができ、言い換えればランプ１本に対する水銀の使用量を削減することができ、環境への負荷を低減することができる。
【０１２８】
（第６の実施形態）
本発明の第６の実施形態に係る低圧放電ランプ（以下、単に「ランプ６００」という）の管軸を含む断面図を図１５（ａ）に、Ｂ部の拡大断面図を図１５（ｂ）にそれぞれ示す。図１４（ａ）に示すように、ランプ６００は、熱陰極蛍光ランプであり、本発明の第４の実施形態に係る低圧放電ランプの製造方法により製造される低圧放電ランプとは異なり、ランプ６００内部に水銀放出体５０１が残っているものである。
【０１２９】
ランプ６００は、熱陰極蛍光ランプであり、ガラス管６０１と電極マウント６０２とで構成されている。
ガラス管６０１は、例えば全長は１０１０［ｍｍ］、外径が１８［ｍｍ］、肉厚が０．８［ｍｍ］であり、その両端には電極マウント６０２が封着されている。
【０１３０】
ガラス管６０１の内面には、蛍光体層５０５が形成されおり、ガラス管６０１の内部には、水銀（例えば４［ｍｇ］〜１０［ｍｇ］）が封入されている他、緩衝ガスとしてアルゴン（Ａｒ）およびクリプトン（Ｋｒ）の混合ガス（例えば、Ａｒが５０［％］、Ｋｒが５０［％］の分圧比の混合ガス）が例えば６００［Ｐａ］の封入ガス圧で封入されている。
【０１３１】
図１５（ａ）に示すように、電極マウント６０２は所謂ビーズガラスマウントであり、タングステン製のフィラメント電極６０３と、このフィラメント電極６０３を架持する一対のリード線６０４と、この一対のリード線６０４を固定支持するビードガラス６０５とからなる。なお、フィラメント電極６０３は、所謂熱陰極型のものである。
【０１３２】
図１５（ｂ）に示すように、少なくとも一方の電極マウント６０２のリード線６０４には、水銀放出体５０１が固定されている。ただし、ここで用いる水銀放出体５０１の貫通孔５０１ａは、リード線６０４の線径に合わせたものである。
【０１３３】
電極マウント６０２のうちのガラス管６０１の端部に封着されるのは、リード線６０４の一部分であり、具体的には、ビードガラス６０５からフィラメント電極６０３と反対側に延出している部分である。なお、電極マウント６０２のガラス管６０１への封着は、例えばピンチシール法により行われている。
【０１３４】
なお、ガラス管６０１の少なくとも一方の端部には、排気管残部６０６が電極マウント６０２と共に取着されている。この排気管残部６０６は、電極マウント６０２を封着した後に、ガラス管６０１内を排気したり、上記封入ガス等を封入したりするときに使用され、ガラス管６０１の内部への封入ガス等の封入が完了すると、排気管残部６０６のうちガラス管６０１の外部に位置する部分で、例えばチップオフ封止される。
【０１３５】
上記のとおり、本発明の第６の実施形態に係る低圧放電ランプ６００の構成によれば、水銀の放出効率がよい水銀放出体５０１を用いているので、水銀放出体５０１に含有させる水銀量を削減することができ、言い換えればランプ１本に対する水銀の使用量を削減することができ、環境への負荷を低減することができる。
【０１３６】
（第７の実施形態）
本発明の第７の実施形態に係る照明装置７００の分解斜視図を図１６に示す。本発明の第７の実施形態に係る照明装置７００は直下方式のバックライトユニットであり、一つの面が開口した直方体状の筐体７０１と、この筐体７０１の内部に収納された複数のランプ５００と、ランプ５００を点灯回路（図示せず）に電気的に接続するための一対のソケット７０２と、筐体７０１の開口部を覆う光学シート類７０３とを備えている。なお、ランプ５００は、本発明の第５の実施形態に係る低圧放電ランプ５００である。
【０１３７】
筐体７０１は、例えばポリエチレンテレフタレート（ＰＥＴ）樹脂製であって、その内面に銀などの金属が蒸着されて反射面７０４が形成されている。なお、筐体７０１の材料としては、樹脂以外の材料、例えば、アルミニウムや冷間圧延材（例えばＳＰＣＣ）等の金属材料により構成してもよい。
【０１３８】
また、内面の反射面７０４として、金属蒸着膜以外、例えば、ポリエチレンテレフタレート（ＰＥＴ）樹脂に炭酸カルシウム、二酸化チタン等を添加することにより反射率を高めた反射シートを筐体７０１に貼付けてもよい。
【０１３９】
筐体７０１の内部には、ソケット７０２以外に、例えば、絶縁体７０５およびカバー７０６が配置されている。具体的に、ソケット７０２は、ランプ５００の配置に対応して筐体７０１の短手方向（縦方向）に各々所定間隔を空けて設けられている。ソケット７０２は、例えばステンレスやりん青銅からなる板材を加工したものであって、外部リード線５０４ｂが嵌め込まれる嵌込部７０２ａを有している。そして、外部リード線５０４ｂを嵌込部７０２ａを押し拡げるように弾性変形させて嵌め込む。その結果、嵌込部７０２ａに嵌め込まれた外部リード線５０４ｂは、嵌込部７０２ａの復元力によって押圧され、外れにくくなる。これにより、外部リード線５０４ｂを嵌込部７０２ａへ容易に嵌め込むことができつつ、外れにくくすることができる。
【０１４０】
ソケット７０２は、互いに隣り合うソケット７０２同士で短絡しないように絶縁体７０５で覆われている。絶縁体７０５は、例えば、ポリエチレンテレフタレート（ＰＥＴ）樹脂で構成されている。なお、絶縁体７０５は、上記の構成に限定されない。ソケット７０２はランプ５００の動作中に比較的高温となる内部の電極５０３の近傍にあることから絶縁体７０５は耐熱性のある材料で構成することが好ましい。耐熱性のある絶縁体７０５の材料としては、例えば、ポリカーボネート（ＰＣ）樹脂やシリコンゴム等を適用することができる。
【０１４１】
筐体７０１の内部には、必要に応じた場所にランプホルダ７０７を設けてもよい。筐体７０１内側でのランプ５００の位置を固定するランプホルダ７０７は、例えば、ポリカーボネート（ＰＣ）樹脂であり、ランプ５００の外面形状に沿うような形状を有している。「必要に応じた場所」とは、ランプ５００の長手方向の中央部付近のように、ランプ５００が例えば全長６００［ｍｍ］を越えるような長尺のものである場合に、ランプ５００のたわみを解消するために必要な場所である。
【０１４２】
カバー７０６は、ソケット７０２と筐体７０１の内側の空間とを仕切るものであり、例えばポリカーボネート（ＰＣ）樹脂で構成し、ソケット７０２の周辺を保温するとともに、少なくとも筐体７０１側の表面を高反射性とすることにより、ランプ５００の端部の輝度低下を軽減することができる。
【０１４３】
筐体７０１の開口部は、透光性の光学シート類７０３で覆われており、内部にちりや埃などの異物が入り込まないように密閉されている。光学シート類７０３は、拡散板７０８、拡散シート７０９およびレンズシート７１０を積層してなる。
【０１４４】
拡散板７０８は、例えばポリメタクリル酸メチル（ＰＭＭＡ）樹脂製の板状体であって、筐体７０１の開口部を塞ぐように配置されている。拡散シート７０９は、例えばポリエステル樹脂製である。レンズシート７１０は、例えばアクリル系樹脂とポリエステル樹脂の貼り合せである。これらの光学シート類７０３は、それぞれ拡散板７０８に順次重ね合わせるようにして配置されている。
【０１４５】
上記のとおり、本発明の第７の実施形態に係る照明装置７００の構成によれば、水銀使用量の少ないランプを用いているので、環境負荷の小さい照明装置を実現することができる。
【０１４６】
（第８の実施形態）
本発明の第８の実施形態に係る照明装置の一部切欠斜視図を図１７に示す。本発明の第８の実施形態に係る照明装置８００（以下、「照明装置８００」という）は、エッジライト方式のバックライトユニットで、反射板８０１、ランプ５００、ソケット（図示せず）、導光板８０２、拡散シート８０３およびプリズムシート８０４から構成されている。
【０１４７】
反射板８０１は、液晶パネル側（矢印Ｑ）を除く導光板８０２の周囲の面を囲むように配置されており、導光板８０２の底面を覆う底面部８０１ｂと、ランプ５００の配置されている側を除く側面を覆う側面部８０１ａと、ランプ５００の周囲を覆う曲面状のランプ側面部８０１ｃとで構成されており、ランプから照射される光を導光板８０２から液晶パネル（図示せず）側（矢印Ｑ）に反射させる。また、反射板８０１は、例えばフィルム状のＰＥＴに銀を蒸着したものやアルミ等の金属箔を積層したもの等からなる。
【０１４８】
ソケットは、本発明の第７の実施形態に係る照明装置７００に用いられるソケット７０２と実質的に同じ構成を有している。なお、図１７において、図示の便宜上により、ランプ５００の端部については省略している。
【０１４９】
導光板８０２は、反射板８０１により反射された光を液晶パネル側に導くためのものであって、例えば透光性プラスチックからなり、照明装置８００の底面に設けられた反射板８０１の底面部８０１ｂの上に積層されている。なお、材料としては、ポリカーボネート（ＰＣ）樹脂やシクロオレフィン系樹脂（ＣＯＰ）を適用することができる。
【０１５０】
拡散シート８０３は、視野拡大のためのものであって、例えばポリエチレンテレフタレート樹脂やポリエステル樹脂製の拡散透過機能を有するフィルムからなり、導光板８０２の上に積層されている。
【０１５１】
プリズムシート８０４は、輝度を向上させるためのものであって、例えばアクリル系樹脂とポリエステル樹脂とを貼り合せたシートからなり、拡散シート８０３の上に積層されている。なお、プリズムシート８０４の上にさらに拡散板が積層されていてもよい。
【０１５２】
なお、本実施形態の場合には、ランプ５００の周方向における一部分（照明装置８００に挿入した場合における導光板８０２側）を除き、ガラス管５０２の外面に反射シート（図示せず）を設けたアパーチャ型のランプであってもよい。
【０１５３】
上記のとおり、本発明の第８の実施形態に係る照明装置８００の構成によれば、水銀使用量の少ないランプを用いているので、環境負荷の小さい照明装置を実現することができる。
【０１５４】
（第９の実施形態）
本発明の第９の実施形態に係る照明装置の正面図を図１８（ａ）に、図１８（ａ）のＡ−Ａ´線で切った断面図を図１８（ｂ）にそれぞれ示す。本発明の第９の実施形態に係る照明装置９００（以下、「照明装置９００」という）は、一般照明用の環状蛍光ランプを使用した照明器具である。
【０１５５】
照明装置９００は、本体部９０１、盤状部９０２、ランプホルダ９０３、ソケット９０４、ランプ９０５で構成されている。
本体部９０１は、その内部に点灯回路（図示せず）等を収納し、例えばその上部から電気接続部（図示せず）が導出しており、例えばその側面部からランプ９０５の口金９０６と電気的に接続するためのソケット９０４が導出している。
【０１５６】
盤状部９０２は、本体部９０１、ランプホルダ９０３を支持する部材であり、例えば円盤状の形状を有している。
ランプホルダ９０３は、盤状部９０２の下面に取付けられており、その下端に設けられた例えばＣ字状の挟持片によりランプ９０５を保持し、ランプ９０５の落下を防止することができる。
【０１５７】
ランプ９０５は、環状の熱陰極蛍光ランプであり、形状が環状であることと口金９０６がランプ９０５の中間部に位置していることを除いては第６の実施形態に係る低圧放電ランプ６００と実質的に同じ構成を有している。
【０１５８】
上記のとおり、本発明の第９の実施形態に係る照明装置９００の構成によれば、水銀使用量の少ないランプを用いているので、環境負荷の小さい照明装置を実現することができる。
【０１５９】
（第１０の実施形態）
本発明の第１０の実施形態に係る液晶表示装置の概要を図１９に示す。図１９に示すように液晶表示装置１０００は、例えば３２［ｉｎｃｈ］テレビであり、液晶パネル等を含む液晶画面ユニット１００１と本発明の第７の実施形態に係る照明装置７００と点灯回路１００２とを備える。
【０１６０】
液晶画面ユニット１００１は、公知のものであって、液晶パネル（カラーフィルター基板、液晶、ＴＦＴ基板等）（図示せず）、駆動モジュール等（図示せず）を備え、外部からの画像信号に基づいてカラー画像を形成する。
【０１６１】
点灯回路１００２は、照明装置７００内部のランプ５００を点灯させる。そして、ランプ５００は、点灯周波数４０［ｋＨｚ］〜１００［ｋＨｚ］、ランプ電流３．０［ｍＡ］〜２５［ｍＡ］で動作される。
【０１６２】
なお、図１９では、液晶表示装置１０００の光源装置として本発明の第７の実施形態に係る照明装置７００に第５の実施形態に係る低圧放電ランプ５００を挿入した場合について説明したが、これに限らず、本発明の第６の実施形態に係る低圧放電ランプ６００を適用することもできる。また、照明装置についても、本発明の第８の実施形態に係る照明装置８００も用いることができる。
【０１６３】
上記のとおり、本発明の第１０の実施形態に係る液晶表示装置の構成によれば、水銀使用量の少ないランプを用いているので、環境負荷の小さい液晶表示装置を実現することができる。
【０１６４】
（変形例）
以上、本発明を上記した各実施形態に示した具体例に基づいて説明したが、本発明の内容が各実施形態に示した具体例に限定されないことは勿論であり、例えば、以下のような変形例を用いることができる。
１．水銀放出体の変形例
（１）変形例１
本発明の第１の実施形態に係る水銀放出体の変形例１の斜視図を図２０、その正面図を図２１（ａ）に、その平面図を図２１（ｂ）にそれぞれ示す。本発明の第１の実施形態に係る水銀放出体の変形例１（以下、単に「水銀放出体１０４」という）は、本発明の第１の実施形態に係る水銀放出体１００とは、その外形形状が異なる。よって、その形状について詳細に説明し、その他の点については省略する。
【０１６５】
水銀放出体１０４は、端部がテーパー形状となっている。具体的には、水銀放出体１０４の焼結体部１０５の端部がテーパー形状１０５ａとなっている。
水銀放出体１０４は、その端部がテーパー形状となっていることで、移送する際、他の水銀放出体と衝突して毀損するのを防止することができる。また、水銀放出体１０４の端部がテーパー形状となっていることで、細管の低圧放電ランプを作製する際、ガラス管への水銀放出体１０４の投入を容易に行うことができる。なお、水銀放出体１０４の一端部のみがテーパー形状となっていてもよい。
【０１６６】
（２）変形例２
本発明の第１の実施形態に係る水銀放出体の変形例２の斜視図を図２２に、その正面図を図２３（ａ）に、その平面図を図２３（ｂ）にそれぞれ示す。本発明の第１の実施形態に係る水銀放出体の変形例２（以下、単に「水銀放出体１０６」という）は、本発明の第１の実施形態に係る水銀放出体１００とは、その水銀放出部１０７の形状が異なる。よって、その形状について詳細に説明し、その他の点については省略する。
【０１６７】
水銀放出体１０６は、水銀放出部１０７の例えば中心軸を含むその軸方向に貫通孔１０７ａが形成された筒状となっている。
水銀放出体１０６は、筒状となっていることで、水銀がその内面と焼結体部１０２側の両側から放出され、水銀の放出効率をより向上させることができる。なお、水銀放出体１０６の内面にさらに焼結体部が形成されていてもよい。この場合、高周波加熱する際、高周波加熱の渦電流が水銀放出体１０６の内面にも達し、水銀放出部１０７の加熱効率を高めて水銀の放出効率をより向上させることができる。
【０１６８】
また、図２２および図２３に示す、水銀放出体は、円筒形状となっているが、これに限らず、多角形の筒形状等であってもよい。
ところで、貫通孔１０７ａの直径Ｄｈの、水銀放出部１０７の外径Ｄｉに対する比率は、５［％］以上６０［％］以下の範囲内であることが好ましい。この場合、Ｄｈが小さすぎると放出効率がさほど上がらず、また大きすぎると所定の水銀含有量が得られず、かつ加熱効率も低下するためである。
【０１６９】
（３）変形例３
本発明の第１の実施形態に係る水銀放出体の変形例３の斜視図を図２４に示す。本発明の第１の実施形態に係る水銀放出体の変形例３（以下、「水銀放出体１１０」という）は、本発明の第１の実施形態に係る水銀放出体１００とは、その形状が異なる。よって、その形状について詳細に説明し、その他の点については省略する。
【０１７０】
水銀放出体１１０は、平板状である。具体的には、水銀放出体１１０は、平板状の水銀放出部１１１が平板状の焼結体部１１２に挟み込まれている。この場合、水銀放出部１１１が二つの焼結体部１１２で両挟みされたものであるため、水銀放出部１１１の加熱効率が高まり、水銀放出効率をより向上させることができる。また、シート工法により、プレス成形加工で作製することができるため、製造工程をより簡易化することができる。ただし、図２４に示した構成（平板状の構成）以外の他の構成を採用することも可能である。例えば、図２５に示す水銀放出体１１３は、図２４に示した平板状の構成を屈曲させて略円筒形状にしたものである。あるいは、図２６に示した水銀放出体１１４のように、水銀放出部１１１の端面が焼結体部１１２で覆われた構成にすることも可能である。図２６に示した構成の場合、水銀放出部１１１の端面が焼結体部１１２で覆われており、表面と裏面が連続していることから、渦電流の効率を向上させることができるという効果を奏し得る。
【０１７１】
なお、水銀放出部１１１が焼結体部１１２によって覆われているのであれば、水銀放出体の一部（上記焼結体部の一部）にスリットを設けることも可能である。図２５および図２６に示した構成も、水銀放出体の一部にスリットが形成されている形態といえるが、例えば、図１に示した水銀放出体１００の長手方向の中心軸Ｘ100に対してスリットを平行に設けたり、垂直に設けたり、斜めに設けたりすることも可能である。
【０１７２】
水銀放出体は、焼結体部の一部にスリットを設けると、スリットの部分から水銀を放出させやすくして、水銀の放出効率をより高められる可能性がある一方で、スリットの存在による渦電流の効率の低下の問題も生じるので、スリットを形成する場合の設計には配慮が必要である。
【０１７３】
（４）変形例４
本発明の第１の実施形態に係る水銀放出体の変形例４の斜視図を図２７に示す。本発明の第１の実施形態に係る水銀放出体の変形例４（以下、「水銀放出体１１５」という）は、本発明の第１の実施形態に係る水銀放出体の変形例３の平板板状の水銀放出部１１１に片面のみ焼結体部１１２が積層されたものをスパイラル状に巻きつけたものである。具体的には、最終的に焼結体部１１２が外側となるように、焼結体部１１２と水銀放出部１１１が積層されたものをスパイラル状に巻きつけたものである。この場合、水銀放出部１１１の片面を焼結体部１１２で覆ったものでも、水銀放出部１１１の両面を焼結体部１１２で覆ったものであってもよい。
【０１７４】
このような水銀放出体１１５は、その内部を含めて全体的に高周波加熱により加熱されるので、水銀の放出効率を一層向上させることができる。
（５）変形例５
本発明の第１の実施形態に係る水銀放出体の変形例５の斜視図を図２８に示す。本発明の第１の実施形態に係る水銀放出体の変形例５（以下、単に「水銀放出体１１６」という）は、本発明の第１の実施形態に係る水銀放出体１００とは、その形状が異なる。よって、その形状について詳細に説明し、その他の点については省略する。
【０１７５】
水銀放出体１１６は、棒状の水銀放出部１０１に帯状の焼結体部１１７が巻き付けられている。この構成により、水銀放出体１１６は、水銀放出部１０１と焼結体部１１７を同時に押出ししなくても、水銀放出部１０１となる棒状体の坏土を成形した後に焼結体部１１７となる坏土を巻き付けることで成形することができる。
【０１７６】
（６）変形例６
本発明の第１の実施形態に係る水銀放出体の変形例６の一部切欠き斜視図を図２９に示す。本発明の第１の実施形態に係る水銀放出体の変形例６（以下、単に「水銀放出体１１８」という）は、本発明の第１の実施形態に係る水銀放出体１００とは、その形状が異なる。よって、その形状について詳細に説明し、その他の点については省略する。
【０１７７】
水銀放出体１１８は球状で、球形状の水銀放出部１１９の外側全体に焼結体部１２０が積層されている。
水銀放出体１１８は、その外側が全て焼結体部１２０で覆われていることで、水銀放出体１１８を移送する際、水銀が含有されている水銀放出部１１９に直接触れることなく作業できるため、作業の安全性を向上させることができる。なお、水銀放出部１１９が全て焼結体部１２０に覆われていれば、球形状に限らず、多面体形状等（例えば、断面矩形、断面六角形など）でもよい。球形状の場合、角がないため、移送の際に水銀放出体１１８同士が衝突することによって損傷するのを防止することができる。また、球形状の場合、輸送の際、他の形状よりも輸送容器に密に詰め込むことができるため、輸送の効率を高めることができる。
【産業上の利用可能性】
【０１７８】
本発明は、水銀放出体、それを用いた低圧放電ランプの製造方法、低圧放電ランプ、照明装置および液晶表示装置に広く適用することができる。
【符号の説明】
【０１７９】
１００、１０４、１０６、１１０、１１３、１１４、１１５、１１６、１１８、２００、２０３、３００、５０１  水銀放出体
１０１、１０７、１１１、１１９  水銀放出部
１０２、１０５、１１２、１１７、１２０  焼結体部
２０１、２０６  開口部
２０２、２０４  容器
２０５  スリット
４００  ガラス管
５００、６００  低圧放電ランプ
５０２、６０１  発光管
５０３、６０３  電極
５０４、６０４  リード線
７００、８００、９００  照明装置
１０００  液晶表示装置
【手続補正２】
【補正対象書類名】特許請求の範囲
【補正対象項目名】全文
【補正方法】変更
【補正の内容】
【特許請求の範囲】
【請求項１】
チタン（Ｔｉ）と水銀（Ｈｇ）との金属間化合物を含む水銀放出部を有し、
前記金属間化合物は、Ｔｉ1.73Ｈｇを含むことを特徴とする水銀放出体。
【請求項２】
前記金属間化合物は、前記水銀放出部の全水銀量に対して４０［ｗｔ％］以上１００［ｗｔ％］以下の範囲内の水銀量を有する前記Ｔｉ1.73Ｈｇを含むことを特徴とする請求項１に記載の水銀放出体。
【請求項３】
前記金属間化合物は、前記Ｔｉ1.73Ｈｇを除く残部がＴｉ3Ｈｇであることを特徴とする請求項１に記載の水銀放出体。
【請求項４】
前記金属間化合物は、前記Ｔｉ1.73Ｈｇを除く残部がＴｉ3Ｈｇであることを特徴とする請求項２に記載の水銀放出体。
【請求項５】
前記水銀放出部は、少なくとも一部に開口部を有する容器の内部に格納されていることを特徴とする請求項１に記載の水銀放出体。
【請求項６】
前記容器は、鉄およびニッケルのうち少なくとも１種以上で形成されていることを特徴とする請求項５に記載の水銀放出体。
【請求項７】
前記水銀放出部と、前記水銀放出部を覆う金属の焼結体から構成される焼結体部とを備えることを特徴とする請求項１に記載の水銀放出体。
【請求項８】
前記焼結体部は、ポーラス状に形成されていることを特徴とする請求項７に記載の水銀放出体。
【請求項９】
前記焼結体部の気孔率が５［％］以上であることを特徴とする請求項６に記載の水銀放出体。
【請求項１０】
前記焼結体部の気孔率が５［％］以上であることを特徴とする請求項７に記載の水銀放出体。
【請求項１１】
請求項１に記載の水銀放出体をガラス管の内部に挿入する工程と、前記水銀放出体を加熱する工程とを含むことを特徴とする低圧放電ランプの製造方法。
【請求項１２】
ガラス管と、前記ガラス管の少なくとも一方の端部に封着されたリード線と、前記リード線におけるガラス管の内部に位置する端部に取着された電極とを備え、前記リード線の前記ガラス管内に位置する部分または前記電極に請求項１に記載の水銀放出体が固定されていることを特徴とする低圧放電ランプ。
【請求項１３】
請求項１２に記載の低圧放電ランプを備えることを特徴とする照明装置。
【請求項１４】
請求項１３に記載の照明装置を備えることを特徴とする液晶表示装置。
【手続補正３】
【補正対象書類名】図面
【補正対象項目名】全図
【補正方法】変更
【補正の内容】
【図１】
2009098860.tif 000034
【図３】
2009098860.tif 000035
【図４】
2009098860.tif 000036
【図６】
2009098860.tif 000037
【図７】
2009098860.tif 000038
【図８】
2009098860.tif 000039
【図９】
2009098860.tif 000040
【図１０】
2009098860.tif 000041
【図１１】
2009098860.tif 000042
【図１２】
2009098860.tif 000043
【図１３】
2009098860.tif 000044
【図１４】
2009098860.tif 000045
【図１５】
2009098860.tif 000046
【図１６】
2009098860.tif 000047
【図１７】
2009098860.tif 000048
【図１８】
2009098860.tif 000049
【図１９】
2009098860.tif 000050
【図２０】
2009098860.tif 000051
【図２１】
2009098860.tif 000052
【図２２】
2009098860.tif 000053
【図２３】
2009098860.tif 000054
【図２４】
2009098860.tif 000055
【図２５】
2009098860.tif 000056
【図２６】
2009098860.tif 000057
【図２７】
2009098860.tif 000058
【図２８】
2009098860.tif 000059
【図２９】
2009098860.tif 000060
【図２】
2009098860.tif 000061
【図５】
2009098860.tif 000062
【国際調査報告】
2009098860.tif 000063
2009098860.tif 000064